(57)【要約】【課題】  紫外線ランプ、ブラックライト、蛍光灯ランプ、短波長発光ダイオード等の電気的光源又は太陽光線を必要とせずに、夜間等の暗所でも光触媒作用を発揮することができる光触媒の励起方法および光触媒部材、装置を提供する。【解決手段】  本発明は機械的エネルギーを加えることにより発光する応力発光体を、光触媒を活性化する光源として利用する光触媒の励起方法及び応力応答型光触媒素子、部材、装置である。応力応答型光触媒装置は光触媒１１０と外力ＥＦを加えることにより発光する応力発光体１２０からなる。応力発光体１２０に外力ＥＦを加えた時に発光する光線ＬＴを光触媒１１０に照射して光触媒１１０を活性化する。光触媒１１０と応力発光体１２０は隔離、密着、積層、混在してもよい。この光触媒部材、装置は例えば押しボタン、吊り手、マッサージ機、靴、骨伝導利用機器、体重測定器、電気カミソリ等の人体と接触する部材、機器を抗菌化できる。【選択図】  図１
2008136953.tif 000002
【特許請求の範囲】
【請求項１】
機械的エネルギーの印加により応力発光材料を発光させること、および
前記応力発光材料からの発光光線を光触媒に照射させることからなる、
光触媒の励起方法。
【請求項２】
少なくとも可視光線によって光触媒活性を発揮する可視光応答型光触媒と、機械的エネルギーの印加により主として可視光線を発光する可視光発光型応力発光材料を用意すること、
前記応力発光材料に機械的エネルギーを印加して前記応力発光材料から可視
光線を発光させること、および
前記応力発光材料からの可視光線を前記光触媒に照射させて前記光触媒を励起する、光触媒の励起方法。
【請求項３】
少なくとも紫外光線によって光触媒活性を発揮する可視光応答型光触媒と、機械的エネルギーの印加により主として紫外光線を発光する紫外光発光型応
力発光材料を用意すること、
前記応力発光材料に機械的エネルギーを印加して前記応力発光材料から紫外
光線を発光させること、および
前記応力発光材料からの紫外光線を前記光触媒に照射させて前記光触媒を励起する、光触媒の励起方法。
【請求項４】
機械的エネルギーの印加により応力発光材料から所定の発光スペクトルを有する光線を発生させること、および
前記応力発光材料からの光線を、前記発光スペクトルと少なくとも部分的に重なる吸収スペクトルを有する光触媒に照射させることからなり、
前記発光光線により前記光触媒を励起する、光触媒の励起方法。
【請求項５】
光触媒と、
機械的エネルギーの印加により発光する応力発光材料からなる、応力応答型光触媒装置。
【請求項６】
光触媒と、
機械的エネルギーの印加により発光する応力発光材料からなり、
前記光触媒の吸収スペクトルと前記応力発光材料の発光スペクトルが少なくとも部分的に重なるように前記光触媒と前記応力発光材料を選択した、応力応答型光触媒装置。
【請求項７】
光触媒と、
機械的エネルギーの印加により発光する応力発光材料からなり、
前記光触媒は、前記応力発光材料からの発光光線を受光できる位置に配置される、応力応答型光触媒装置。
【請求項８】
光触媒を含有する光触媒部材と、
機械的エネルギーの印加により発光する応力発光材料を含有する応力発光部材からなり、
前記光触媒部材と前記応力発光部材部材が積層される、応力応答型光触媒装置。
【請求項９】
光触媒を含有する光触媒部材と、
機械的エネルギーの印加により発光する応力発光材料を含有する応力発光部材からなり、
前記光触媒部材と前記応力発光部材が一体化される、応力応答型光触媒装置。
【請求項１０】
光触媒を含有する光触媒部材と、
機械的エネルギーの印加により発光する応力発光材料を含有する応力発光部材からなり、
前記光触媒部材と前記応力発光材料が離間して配置される、応力応答型光触媒装置。
【請求項１１】
光触媒を含有する光触媒部材と、
機械的エネルギーの印加により発光する応力発光材料を含有する応力発光部材からなり、
前記光触媒が少なくとも可視光によって光触媒活性を発揮する可視光応答型光触媒からなる、応力応答型光触媒装置。
【請求項１２】
光触媒を含有する光触媒部材と、
機械的エネルギーの印加により発光する応力発光材料を含有する応力発光部材からなり、
前記光触媒が主として紫外光によって光触媒活性を発揮する紫外光応答型光触媒からなる、応力応答型光触媒装置。
【請求項１３】
光触媒を含有する光触媒部材と、
機械的エネルギーの印加により発光する応力発光材料を含有する応力発光部材からなり、
前記光触媒が少なくとも可視光によって光触媒活性を発揮する可視光応答型
光触媒であり、
前記応力発光材料が主として可視光を発光する可視光発光型応力発光材料で
ある、応力応答型光触媒装置。
【請求項１４】
光触媒を含有する光触媒部材と、
機械的エネルギーの印加により発光する応力発光材料を含有する応力発光部材からなり、
前記光触媒が主として紫外光によって光触媒活性を発揮する紫外光応答型光触媒であり、
前記応力発光材料が主として紫外光を発光する紫外光発光型応力発光材料である、応力応答型光触媒装置。
【請求項１５】
光触媒を含有する光触媒部材と、
機械的エネルギーの印加により発光する応力発光材料を含有する応力発光部材からなり、
前記光触媒部材および前記応力発光部材が膜状、シート状、テープ状または
リボン状の扁平状部材からなり、
前記光触媒部材および前記応力発光部材部材が積層された、応力応答型光触媒装置。
【請求項１６】
光触媒を含有する光触媒部材と、
機械的エネルギーの印加により発光する応力発光材料を含有する応力発光部材からなり、
前記光触媒部材および前記応力発光部材が膜状、シート状、テープ状または
リボン状の扁平状部材からなり、
前記光触媒部材および前記応力発光部材部材が支持体となる任意の基材上に積層された、応力応答型光触媒装置。
【請求項１７】
複数の光触媒粒子を含有する光触媒部材と、
機械的エネルギーの印加により発光する複数の応力発光材料粒子を含有する応力発光部材からなり、
前記光触媒部材および前記応力発光部材が膜状、シート状、テープ状または
リボン状の扁平状部材からなり、
前記光触媒部材および前記応力発光部材部材が支持体となる任意の基材上に積層された、応力応答型光触媒装置。
【請求項１８】
光触媒を含有する光触媒部材と、
機械的エネルギーの印加により発光する応力発光材料を含有する応力発光部材からなり、
前記光触媒部材および前記応力発光部材が膜状、シート状、テープ状または
リボン状の扁平状部材と、
前記光触媒部材および前記応力発光部材との間に介在された透明または半透明の光透過性部材からなる、応力応答型光触媒装置。
【請求項１９】
光触媒と、
機械的エネルギーの印加により発光する応力発光材料と、
透明または半透明の光透過性部材からなり、
前記光触媒および前記応力発光材料が前記光透過性部材に混合または分散して含有された、応力応答型光触媒装置。
【請求項２０】
光触媒と、
機械的エネルギーの印加により発光する応力発光材料と、
透明または半透明の光透過性部材からなり、
前記光触媒および前記応力発光材料が前記光透過性部材に混合または分散して含有され、
前記光触媒が前記光透過性部材の少なくとも一表面に偏在して配置された、応力応答型光触媒装置。
【請求項２１】
光触媒と、
機械的エネルギーの印加により発光する応力発光材料と、
透明または半透明の光透過性部材からなり、
複数の前記光触媒粒子および複数の前記応力発光材料粒子が前記光透過性部材に混合または分散して含有され、
前記光触媒粒子が前記光透過性部材の少なくとも一表面に偏在して配置された、応力応答型光触媒装置。
【請求項２２】
光触媒と、
機械的エネルギーの印加により発光する応力発光材料と、
気体を内部に透過する気体透過性基材からなり、
前記光触媒および前記応力発光材料が前記気体透過性基材の少なくとも内部に配置された、応力応答型光触媒装置。
【請求項２３】
機械的エネルギーの印加により発光する少なくとも一つの応力発光粒子と、
前記応力発光粒子からの発光光線により励起される少なくとも一つの光触媒粒子とからなり、
前記応力発光粒子と前記光触媒粒子が結合材を用いるか、または用いずに互いに一体化された応力発光−光触媒複合素子を構成する、応力応答型光触媒装置。
【請求項２４】
機械的エネルギーの印加により発光する少なくとも一つの応力発光粒子と、
前記応力発光粒子からの発光光線により励起される少なくとも一つの光触媒粒子とからなり、前記応力発光粒子と前記光触媒粒子が結合材を用いるか、または用いずに互いに一体化された応力発光−光触媒複合素子と、
気体を内部に透過する気体透過性基材からなり、
複数の前記応力発光−光触媒複合素子が前記気体透過性基材の少なくとも内部に配置された、応力応答型光触媒装置。
【請求項２５】
光触媒と、
機械的エネルギーの印加により発光する応力発光材料からなり、
前記光触媒と前記応力発光材料が水平方向に並置して配置された、応力応答
型光触媒装置。
【請求項２６】
機械的エネルギーの印加により発光する応力発光材料を有する応力発光粒子
または前記応力発光粒子を含有する応力発光部材と、
前記応力発光材料からの発光光線により励起される光触媒粒子または前記光触媒粒子を含有する光触媒部材からなり、
前記応力発光粒子または前記応力発光部材の主として表面に前記光触媒粒子または前記光触媒部材を部分的または全面的に配置した、応力応答型光触媒装置。
【請求項２７】
機械的エネルギーの印加により発光する応力発光材料を有する応力発光粒子
を含有する複数の応力発光部材と、
光触媒粒子を含有する複数の光触媒部材と、
前記応力発光部材と前記光触媒部材を含有する光透過性部材からなり、
前記光触媒部材が主として前記光透過性部材の表面近辺に配置された、応力応答型光触媒装置。
【請求項２８】
基材と、
前記基材の少なくとも表面に部分的または全面的に配置され、機械的エネルギーの印加により発光する応力発光材料を含有する応力発光膜と、
前記応力発光膜に部分的または全面的に配置され、前記応力発光材料からの発光光線により励起される光触媒を含有する光触媒膜からなる、応力応答型光触媒装置。
【請求項２９】
基材と、
前記基材の表面に部分的または全面的に配置され、応力発光材料と光触媒を含有する応力発光体−光触媒複合膜からなり、
前記応力発光体−光触媒複合膜が、機械的エネルギーの印加により発光する応力発光材料からなる少なくとも一つの応力発光粒子と、前記応力発光材料からの発光光線により励起される前記光触媒からなる少なくとも一つの光触媒粒子を光透過性結合材に分散した、応力応答型光触媒装置。
【請求項３０】
光触媒と、
機械的エネルギーの印加により発光する応力発光材料からなり、
前記光触媒と前記応力発光材料を任意の自然物および、または人工物に担持
させた、応力応答型光触媒装置。
【請求項３１】
更に前記応力発光材料がからの発光により励起される蓄光性を有するまたは蓄光性を有しない蛍光体を備え、前記光触媒の光吸収スペクトルと前記応力発光材料の発光スペクトルが少なくとも部分的に重なる、請求項４ないし請求項３０のいずれかに記載した、応力応答型光触媒装置。
【請求項３２】
更に、前記応力発光体に機械的エネルギーを印加する機械的エネルギー発生手段を備えた、請求項４ないし請求項３０のいずれかに記載した、応力応答型光触媒装置。
【請求項３３】
光触媒と、
機械的エネルギーの印加により発光する応力発光材料と、
任意の物品（物体）からなり、
前記光触媒と前記応力発光材料を前記物品（物体）に担持させた、光触媒を有する抗菌性物品。
【請求項３４】
光触媒と、
機械的エネルギーの印加により発光する応力発光材料と、
前記光触媒と前記応力発光材料を担持させた任意の物品（物体）からなり、
前記物品が人体と直接的または間接的に接触する物品である、光触媒を有する抗菌性物品。
【請求項３５】
光触媒と、
機械的エネルギーの印加により発光する応力発光材料と、
前記光触媒と前記応力発光材料を担持させた物品（物体）からなり、
前記物品が人体と直接的または間接的に接触する物品であり、
前記物品が押しボタン、キーボード、コンピューターのマウス、車両の吊り手、取っ手、ハンドル、固定型手摺り、乗客コンベヤー用ハンドレール（移動型手摺り）、マッサージ装置、骨伝導音響装置、骨伝導スピーカー付き携帯電話、靴、靴の中敷（インソール）、体重測定装置、体脂肪測定装置、電気カミソリ（シェーバー）、グリップ部を有するスポーツまたはレジャー用品からなる群から選ばれた、抗菌性物品。前記物品が人体と直接的または間接的に接触する物品であり、前記物品が押しボタン、キーボード、マウス型入力機器、タッチ型入力パネル、タッチ型入力パッド、車両の吊り手、取っ手、ハンドル、固定型手摺り、乗客コンベヤー用ハンドレール（移動型手摺り）、マッサージ装置、振動部材、骨伝導音響装置、骨伝導スピーカー付き携帯電話、スピーカー、靴、靴の中敷（インソール）、体重測定装置、体脂肪測定装置、加圧型血圧測定装置、電気カミソリ（シェーバー）、グリップ部を有するスポーツまたはレジャー用品からなる群から選ばれた、抗菌性物品。
【請求項３６】
押しボタンまたはキートップからなる押し圧部材において、
機械的エネルギーの印加により発光する応力発光材料と、
前記応力発光材料からの発光光線により励起される光触媒からなり、
前記応力発光材料と前記光触媒を前記押し圧部材に配置した、自己抗菌性押し圧部材。
【請求項３７】
握り部材（グリップ部材）を有する車両用吊り手部材において、
機械的エネルギーの印加により発光する応力発光材料と、
前記応力発光材料からの発光光線により励起される光触媒からなり、
前記応力発光材料と前記光触媒を前記握り部材に配置した、自己抗菌性および、または自己浄化性を有する、車両用吊り手部材。
【請求項３８】
マーサージ頭部（マーサージ・ヘッド）とマーサージ力発生装置を有するマーサージ装置において、
機械的エネルギーの印加により発光する応力発光材料と、
前記応力発光材料からの発光光線により励起される光触媒からなり、
前記応力発光材料と前記光触媒を前記マーサージ頭部に配置した、自己抗菌性および、または自己浄化性を有する、マーサージ装置。
【請求項３９】
靴を構成する靴部材において、
機械的エネルギーの印加により発光する応力発光材料と、
前記応力発光材料からの発光光線により励起される光触媒からなり、
前記応力発光材料と前記光触媒を前記靴部材に配置した、自己抗菌性、自己浄化性および、または脱臭機能を有する、靴部材。
【請求項４０】
靴の中敷（インソール）において、
機械的エネルギーの印加により発光する応力発光材料と、
前記応力発光材料からの発光光線により励起される光触媒からなり、
前記応力発光材料と前記光触媒を前記中敷に配置した、自己抗菌性、自己浄化性および、または脱臭機能を有する、靴中敷。
【請求項４１】
振動ヘッドを有し骨伝導を応用した骨伝導使用装置において、
機械的エネルギーの印加により発光する応力発光材料と、
前記応力発光材料からの発光光線により励起される光触媒からなり、
前記応力発光材料と前記光触媒を前記振動ヘッドの近辺に配置した、自己抗菌性、自己浄化性および、または脱臭機能を有する、骨伝導使用装置。
【請求項４２】
携帯電話において、
振動ヘッドを有する骨伝導音響機器と、
機械的エネルギーの印加により発光する応力発光材料と、
前記応力発光材料からの発光光線により励起される光触媒からなり、
前記応力発光材料と前記光触媒を前記振動ヘッドまたはその近辺に配置した、自己抗菌性、自己浄化性および、または脱臭機能を有する、骨伝導型携帯電話。
【請求項４３】
電気的振動部材を有する電気的振動装置において、
光触媒と、
機械的エネルギーの印加により発光する応力発光材料と、
電気的振動部材からなり、
前記光触媒と前記応力発光材料を前記電気的振動部材に担持させ、
前記電気的振動部材に接触または付着した気体または有機物を光触媒活性により分解する、電気的振動装置。
【請求項４４】
振動部材を有するスピーカーにおいて、
機械的エネルギーの印加により発光する応力発光材料と、
前記応力発光材料からの発光光線により励起される光触媒からなり、
前記応力発光材料と前記光触媒を前記振動部材またはその近辺に配置した、空気清浄機能と発光機能を有する、スピーカー。
【請求項４５】
人間が乗る踏み板を有する踏み板装置において、
機械的エネルギーの印加により発光する応力発光材料と、
前記応力発光材料からの発光光線により励起される光触媒からなり、
前記応力発光材料と前記光触媒を前記踏み板またはその近辺に配置した、自己抗菌性、自己浄化性および、または脱臭機能を有する、踏み板装置。
【請求項４６】
人間が乗る踏み板を有する踏み板装置において、
機械的エネルギーの印加により発光する応力発光材料と、
前記応力発光材料からの発光光線により励起される光触媒からなり、
前記応力発光材料と前記光触媒を前記踏み板またはその近辺に配置し、
前記踏み板装置が体重計、体脂脂肪計および振動型足マッサージ機から選ばれた、自己抗菌性、自己浄化性および、または脱臭機能を有する、踏み板装置。
【請求項４７】
複数の開口を有する固定刃と前記固定刃と接触して移動する移動刃からなる剃刀（カミソリ）装置において、
機械的エネルギーの印加により発光する応力発光材料と、
前記応力発光材料からの発光光線により励起される光触媒からなり、
前記応力発光材料と前記光触媒を前記固定刃および、または前記移動刃、またはそれらの近辺に配置した、自己抗菌性、自己浄化性および、または脱臭機能を有する、剃刀装置。
【請求項４８】
本体ケースの上面に内刃台を介して複数の内刃が配置され、前記内刃を覆う外刃部材が取り付けられた外刃ケース（外刃枠）を本体ケースに着脱可能に配置した電気カミソリにおいて、
前記外刃ケース（外刃枠）、前記外刃部材、前記内刃または前記内刃台の少なくとも１つの部材の表面の少なくとも一部に光触媒と共に応力発光材料を配置した、自己抗菌性、自己浄化性および、または脱臭機能を有する、電気カミソリ。
【請求項４９】
光触媒と、
機械的エネルギーの印加により発光する応力発光材料からなり、
前記応力発光材料は機械的エネルギーの印加停止後も長時間持続して光線を発する蓄光性を有する、応力応答型光触媒装置。
【請求項５０】
光触媒と、
機械的エネルギーの印加により発光する応力発光材料と、
前記応力発光材料からの光線を受光してエネルギーを蓄積し、その受光停止後も長時間持続して光線を発する蓄光性蛍光材料からなり、
前記光触媒の吸収スペクトルと前記蓄光性蛍光材料の発光スペクトルが少なくとも部分的に重なるように前記光触媒と前記蓄光性蛍光材料を選択した、光触媒応力応答型光触媒装置。
【請求項５１】
少なくとも可視光線によって励起される可視光応答型光触媒と、
機械的エネルギーの印加により主として紫外線を発生する紫外発光型応力発光材料と、
前記応力発光材料からの光線を受光してエネルギーを蓄積し、その受光停止後も長時間持続して主として可視光線を発する蓄光性蛍光材料からなり、
前記蓄光性蛍光材料からの発光光線により前記光触媒が長時間励起される、応力応答型光触媒装置。
【請求項５２】
光触媒と、
機械的エネルギーの印加により発光する応力発光材料と、
前記応力発光材料からの光線を吸収してそのエネルギーを蓄積し、その受光停止後も長時間持続して前記光触媒を励起する第一のスペクトルを有する光線を発する蓄光性蛍光材料と、
前記応力発光材料からの光線を吸収して前記光触媒をほとんど励起しない第二のスペクトルを有する光線を発する蓄光性または非蓄光性の蛍光材料からなる、応力応答型光触媒装置。
【請求項５３】
光触媒と、
機械的エネルギーの印加により前記光触媒を励起する第一のスペクトルを有する光線を発生する第一の応力発光材料と、
機械的エネルギーの印加により前記光触媒をほとんど励起しない第二のスペクトルを有する光線を発生する第二の応力発光材料からなる、応力応答型光触媒装置。
【発明の詳細な説明】
【技術分野】
【０００１】
本発明は、光触媒の励起方法に関する。
【０００２】
本発明は、光触媒部材または光触媒装置に関する。
【０００３】
本発明は、紫外光線、可視光線などの励起光線を照射することにより、「光分解作用」または「光親水性作用」などの「光触媒活性」（光触媒作用）を発揮する光触媒の励起方法に関する。
【０００４】
本発明は、紫外光線、可視光線などの励起光線を照射することにより、「光分解作用」または「光親水性作用」などの光触媒活性を発揮する光触媒または光触媒を備えた、光触媒部材に関する。
【０００５】
本発明は、紫外光線、可視光線などの励起光線を照射することにより、「光分解作用」または「光親水性作用」などの光触媒活性を発揮する光触媒または光触媒を備えた、光触媒装置に関する。
【０００６】
本発明は、光触媒を励起する外部光源を必要としない自己励起型光触媒部材に関する。
【０００７】
本発明は、光触媒を励起する発光体を備えた自己励起型光触媒装置に関する。
【背景技術】
【０００８】
従来、光触媒は、紫外光線、可視光線などの励起光線を照射することにより、光分解作用または光親水性作用などの光触媒活性を発揮することが周知である。
【０００９】
通常、光触媒を励起する光線としては、蛍光ランプ、ブラックライト、ハロゲンランプ、発光ダイオードなどの人工光源からの光線または太陽光線が用いられている。
【００１０】
しかしながら、光触媒は、これらの人工光線または太陽光線がほとんど存在しない夜間などの暗所においてはその特性から励起されず、光触媒活性を生じない。
【００１１】
（光触媒について）
【００１２】
公知または周知の光触媒には、次に記述するように「紫外線応答型光触媒」と「可視光応答型光触媒」がある。
【００１３】
紫外線応答型光触媒は、主として紫外線の照射により光触媒活性を発揮する周知の光触媒であり各種の分野で実用化されている。
【００１４】
紫外線応答型光触媒としては、例えば、一般的に光触媒活性が高い二酸化チタン（ＴｉＯ２）などの光触媒酸化チタンが広く用いられている。
【００１５】
可視光応答型光触媒は、例えば、特許文献１ないし特許文献１０に記載のように、少なくも可視光線（例えば可視光線と紫外線）を吸収し励起されて光触媒活性を発揮する光触媒である。
【００１６】
即ち、可視光応答型光触媒は、可視光線でも光触媒活性を発揮する光触媒である。
【００１７】
可視光応答型光触媒として、例えば、白金化合物を担持した酸化チタン、窒素ドープ酸化チタン（ＴｉＯ−Ｎ）、酸素欠陥型酸化チタン、硫黄カチオンを導入し鉄を担持させた酸化チタンなどが知られている。
【００１８】
例えば、特許文献１（特開２００４−９８８号公報）とこれと対応する特許文献２（特許第３６０１５３２号公報）、特許文献３（米国特許第６，７９４，０６５号特許文献）には、酸化チタン結晶の酸素サイトの一部を窒素原子で置換したＴｉ−Ｏ−Ｎ構成を含み、チタン原子と窒素原子との化学結合を有する、可視光領域において光触媒作用を発現（発揮）する可視光応答型光触媒物質（窒素ドープ酸化チタン）が開示されている。
【００１９】
例えば、特許文献４（特開２００２−２３９３９５号公報）、特許文献５（特開２００４−７３９１０号公報）には、酸化チタンなどの光触媒粒子の表面にハロゲン化白金化合物を含有している、可視光の照射下で励起可能な可視光応答型光触媒（白金化合物担持酸化チタン）が開示されている。
【００２０】
例えば、特許文献６（特開２００２−２３９３９５号公報）、特許文献７（特開２００４−７３９１０号公報）には、硫黄原子を陽イオンとして含有することを特徴とする可視光領域でその活性を発現するチタン、ジルコニウム、タンタルおよびストロンチウムからなる群より選ばれる少なくとも１種の酸化物または複合酸化物である含硫黄金属酸化物からなる硫黄ドープ酸化チタンが開示されている。
【００２１】
特許文献８（特開平１１−２５３７９４）には、改質用有機化合物を酸化チタン触媒の存在下、紫外光により分解率６０％以上まで分解させることにより該酸化チタンの改質処理を行い、この改質した酸化チタン触媒を用いて可視光ないし近赤外光により揮発性有機化合物を分解する揮発性有機化合物の光分解方法が開示されている。
【００２２】
特許文献９（特開２００６−８９３２３）には、２価の無機スズ塩と、チタン（ＩＶ）、ニオブ（Ｖ）、タンタル（Ｖ）、およびジルコニウム（ＩＶ）からなる群より選択されるｄ−ブロック金属のアルコキシドとを、アルカリ条件下で水熱処理することによって得られる、スズ／ｄ−ブロック金属複合材料、およびこの材料からなり、可視光応答型光触媒が開示され、この光触媒吸収端は、約５９０ｎｍ（明るいオレンジ色）であることが記載されている。
【００２３】
特許文献１０（特開２００４−２３７２６７号公報）には、プラズモン吸収を示すＡｕ、Ａｇ、および、またはＣｕからなる金属微粒子が２個以上凝集した二次粒子が光触媒中に分散または光触媒表面に担持された光触媒は、６００ｎｍ以上（６００ないし８００ｎｍ）の波長の可視光領域の光を効率良く吸収して高い光触媒活性を示すことが開示されている。
【００２４】
（応力発光体について）
【００２５】
摩擦、衝撃、圧縮、湾曲、引張りなどの応力、機械的刺激、機械エネルギーの印加により可逆的に発光する現象を示す応力発光（ストレス  ルミネツセンス：ｓｔｒｅｓｓ  ｌｕｍｉｎｅｓｃｅｎｃｅ）材料が公知である。
【００２６】
応力発光現象は、摩擦発光（トリボルミネツセンス：ｔｒｉｂｏ−ｌｕｍｉｎｅｓｃｅｎｃｅ）、メカノルミッセンス（ｍｅｃｈａｎｏ−ｌｕｍｉｎｅｓｃｅｎｃｅ）とも呼ばれている。
【００２７】
この応力発光材料については、例えば下記に列挙する特許文献１１ないし特許文献２２に記載されている。
【００２８】
特許文献１１（特開昭４８−４６５８２号公開公報）には、二価のユーロピウムで付活したアルミン酸ストロンチウムよりなる応力発光材料の一種である蛍光体を所望形状の基板に塗布してなる摩擦発光素子が開示されている。
【００２９】
また、この蛍光体を基板に塗布し、摩擦、衝撃などの機械的エネルギーを付与すると、通常の明るさの部屋の中でおいても肉眼で認められる大きい輝度の黄緑色の発光が得られること、更に機械的エネルギーを与えた瞬間から約３０乃至６０分経過後も残光性即ち蓄光性を示すことが開示されている。
【００３０】
特許文献１２（特開昭Ｓ５６−１３６８７４号公報）には、ユウロピウムあるいはテルピウムからなる希土類元素含有ピコリン酸塩等の有機錯体からなる摩擦発光物質（応力発光材料）が開示され、また通常光下においてユウロピウムの場合には赤色発光、テルピウムの場合には緑色発光を行うと記載されている。
【００３１】
特許文献１３（特開平１１−１１６９４６）、特許文献１４（特開平１１−１２０８０１）およびこれらと対応する特許文献１５（米国特許６，１１７，５７４）には、外部から加えられた摩擦力、応力、衝撃力などの機械的エネルギーにより電圧を発生するウルツ鉱型構造の無機圧電性酸化物、硫化物、炭化物および窒化物の１種類以上からなる母体材料と、機械的エネルギーで生じた母体内の電界によってその原子を構成する電子が励起された後、安定状態に戻る時に発光するレアアース又は遷移金属の発光中心から構成される無機材料を原料とし、各種の材料の上に付着させた力で発光する薄膜、）および外部から加えられた摩擦力、応力、衝撃力などの機械的エネルギーにより電圧を発生するウルツ鉱型構造の無機圧電性酸化物、硫化物、炭化物および窒化物の１種類以上からなる母体材料に、機械的エネルギーで生じた母体内の電界によってその原子を構成する電子が励起された後、安定状態に戻る時に発光するレアアース又は遷移金属の１種類以上の発光中心を所定量添加した力で発光する無機材料およびバルク無機材料が開示されている。
【００３２】
更に、これらの特許文献１３、特許文献１４、特許文献１５には、発光は、母体材料と発光中心を組み合わせることによって様々な波長領域の発光が可能であり、例えば、硫化亜鉛母体材料にマンガンを添加するとオレンジ色の発光が観察されるが、銅を添加すると青色の発光が見られ、肉眼で波長領域の変化が確認できることが開示されている。
【００３３】
特許文献１６（特開２００４−０５９７４６）およびこれと対応する特許文献１７（米国特許２００５０２４７９１２公開特許文献）には、ストロンチウム及びアルミニウム含有複合金属酸化物を母体材料とし、機械的なエネルギーによって励起されたキャリアが、基底状態に戻る場合に発光する希土類金属又は遷移金属の中から選ばれた少なくとも１種の金属を発光中心として含むメカノルミネッセンス材料（応力発光体）が開示されている。
【００３４】
特許文献１８（特開２０００−１７３３０１）およびこれと対応する特許文献１９（米国特許６，２８１，６１７号特許文献）には、圧力を加えることにより発光する圧力発光層と、電極膜で挟持された圧電膜を備え、前記圧力発光層に圧力を加えることが可能に配置された圧電体素子と、を備えた摩擦ルミネセンス（応力発光）を利用した圧電発光素子が開示されている。
【００３５】
更に特許文献１８、特許文献１９には、「圧力発光（応力発光）層は、圧力を加えることにより発光する下記の（ａ）ないし（ｈ）摩擦ルミネセンス材料（応力発光材料）で構成されている。
【００３６】
（ａ）摩擦ルミネセンス材料（応力発光材料）として、Ｎ−イソプロピルカルバゾールを使用した場合、強い青色の光（波長４００ｎｍから５００ｎｍ）を発生させることができる。
【００３７】
（ｂ）摩擦ルミネセンス材料（応力発光材料）として、酸化珪素（Ｓｉ０x：０＜ｘ≦２）ガラスを使用した場合、膜形成時の条件でＳｉ原子とＯ原子との結合状態が変わることで、青色（波長４３０ｎｍ）、赤色（波長６３０ｎｍ）または白色（波長３８０ｎｍから９００ｎｍ）の光を発生させることができる。
【００３８】
（ｃ）摩擦ルミネセンス材料（応力発光材料）として、Ｅｕ（ＴＴＡ）3を使用した場合、赤色（６１０ｎｍ）の光を発生させることができる。
【００３９】
（ｄ）摩擦ルミネセンス材料（応力発光材料）として、フェナントレン（ｐｈｅｎａｎｔｈｒｅｎｅ）を用いると、４００ｎｍから４４０ｎｍの青色光が得られる。
【００４０】
（ｅ）摩擦ルミネセンス材料（応力発光材料）として、クマラン（ｃｏｕｍａｒｉｎ）を用いると、波長３９０ｎｍから４５０ｎｍの光が得られる。
【００４１】
（ｆ）摩擦ルミネセンス材料（応力発光材料）として、ｍ−アミノフェノール（ｍ−ａｍｉｎｏｐｈｅｎｏｌ）を用いると、波長３４０ｎｍ程度の紫外線を放出可能であり、可視光以外の光照射に使用可能である。
【００４２】
（ｇ）摩擦ルミネセンス材料（応力発光材料）として、無水フタル酸（ｐｈｔｈａｌｉｃ  ａｎｈｙｄｒｉｄｅ）を用いると、波長３６０ｎｍから４２０ｎｍの光が得られる。
【００４３】
（ｈ）摩擦ルミネセンス材料（応力発光材料）として、（Ｃｈ3Ｐ）2Ｃを用いると、波長４８０ｎｍから５６０ｎｍの光が得られる。
【００４４】
特許文献２０（特開２００５−７５８３８）には、ＭＮｂ2Ｏ6（Ｍは、Ｍｇ，Ｃａ，Ｓｒ，Ｃｏの群の中からそれぞれ選ばれた少なくとも１種以上の金属元素）で表されるコロンバイト型構造の酸化物を用いた応力により発光する外部からの応力や摩擦により効率的に発光する蛍光体発光材料（応力発光体）が開示されている。
【００４５】
またこの特許文献２０には、この応力発光体は５００ｎｍ付近に発光ピークを持つ青色の発光スペクトルを発することが開示されている。
【００４６】
特許文献２１（特開２００６−３１２７１９号公報）およびこれと対応する特許文献２２（国際公開ＷＯ２００６１０９７０４  Ａ１号公報）には、多面体構造の分子により構成される母体構造に、アルカリ金属イオンおよびアルカリ土類金属イオンが挿入され、その一部が、希土類金属、遷移金属、ＩＩＩ族の金属、またはＩＶ族の金属の、いずれかのイオンで置換された構造を有する応力発光材料が開示され、該応力発光材料は、三斜晶構造、正方晶構造或いは三方晶構造を有する発光体で紫外線の発光を示すことが記載されている。
【００４７】
更に、このように多面体構造の分子から構成され、歪を生じさせやすい空間を有する母体構造の空間に、アルカリ金属イオンとアルカリ土類金属イオンとが挿入された基本構造を有し、強い発光を示すことができることが記載されている。
【００４８】
更に、上記応力発光材料は、上記空間に挿入されたＬｉ、Ｎａ、Ｋ、Ｒｂ、Ｃｓ等のアルカリ金属イオンおよびＣａ、Ｍｇ、Ｂａ、Ｓｒ等のアルカリ土類金属イオンの一部が、希土類金属イオン、遷移金属イオン、ＩＩＩ族の金属イオン、およびＩＶ族の金属イオンから選択される少なくとも１種の金属イオンに、置換されている構成であり、強い紫外線波長（２００乃至４００ｎｍの波長領域）を示すことが記載されている。
【００４９】
また、上記応力発光材料において、例えば、希土類金属イオンとして、発光中心となるＣｅイオンを選択すれば、強い紫外線発光を呈する応力発光材料（高強度応力発光材料）を実現することができることが記載されている。
【００５０】
【特許文献１】特開２００４−９８８号公報
【特許文献２】特許第３６０１５３２号公報
【特許文献３】米国特許第６，７９４，０６５号特許文献
【特許文献４】特開２００２−２３９３９５号公報
【特許文献５】特開２００４−７３９１０号公報
【特許文献６】特開２００２−２３９３９５号公報
【特許文献７】特開２００４−７３９１０号公報
【特許文献８】特開平１１−２５３７９４号公報
【特許文献９】特開２００６−８９３２３号公報
【特許文献１０】特開２００４−２３７２６７号公報
【特許文献１１】特開昭４８−４６５８２号公報
【特許文献１２】特開昭５６−１３６８７４号公報
【特許文献１３】特開平１１−１１６９４６号公報
【特許文献１４】特開平１１−１２０８０１号公報
【特許文献１５】米国特許６，１１７，５７４号文献
【特許文献１６】特開２００４−０５９７４６号公報
【特許文献１７】米国特許２００５０２４７９１２
【特許文献１８】特開２０００−１７３３０１号公報
【特許文献１９】米国特許６，２８１，６１７号特許文献
【特許文献２０】特開２００５−７５８３８号公報
【特許文献２１】特開２００６−３１２７１９号公報
【特許文献２２】国際公開ＷＯ２００６１０９７０４  Ａ１号公報
【発明の開示】
【発明が解決しようとする課題】
【００５１】
本発明は、室内照明ランプ、ブラックライトなどの光触媒を励起できる電気的光源の消灯中、夜間などの暗所でも光触媒を自己励起して活性化できる光触媒部材、光触媒装置と光触媒の励起方法を提供する。
【課題を解決するための手段】
【００５２】
本発明は、周知の人工光源（紫外線ランプ、ブラックライト、蛍光灯ランプ、短波長発光ダイオードなど）からの人工光線または太陽光線を必要とせずに、光触媒を活性化または励起することができる、光触媒の新規な励起方法を提供する。
【００５３】
本発明は、機械的エネルギーの印加により発光する応力発光体を光触媒を活性化または励起する光源として利用する応力応答型光触媒部材、応力応答型光触媒装置を提供する。
【００５４】
応力発光体（応力発光部材）は振動、摩擦、衝撃、打撃、圧縮、張力、圧力などの任意の外力（応力、機械的エネルギー、機械的刺激）を加えたときに発光する特性を有する。
【００５５】
本発明では、室内照明蛍光ランプ、ブラックライトなどの光触媒を励起できる人工光源の消灯中、夜間などの暗所でも光触媒を励起可能とするために、応力発光材料、摩擦発光材料などの応力発光体を用いる。
【００５６】
本発明では、外力（応力、機械的刺激）を応力発光材料、摩擦発光材料などの応力発光体に加えて発光させ、光触媒に応力発光体で発生する発光光線を照射して光触媒を励起する。
【００５７】
応力発光体で発生する発光を照射して光触媒を励起させることにより、光触媒は酸化および、または還元反応を生じ、その結果、光触媒は光分解作用、光親水化作用などの光触媒活性を発現、発揮する。
【００５８】
一方、光触媒は太陽光線、照明光線などからの励起光線を照射しないときには光触媒活性を発揮できない。
【００５９】
本発明は、太陽光線、照明光線などからの励起光線を照射しないときにも光触媒活性を発揮することが期待されているが、原理的に不可能であった。
【００６０】
本発明は、基本的には、光触媒と応力発光体を組み合わせたものであり、光触媒は応力発光体からの励起光線を受光できるように配置される。
【００６１】
本発明は、基本的には、光触媒と応力発光体を組み合わせたものであり、このような組み合わせは今まで全く知られていない新規なものである。
【００６２】
本発明においては、光触媒と、光触媒と光結合するように配置された応力発光体からなり、応力発光体に外力を加えたときに発生する光線により光触媒を励起するものである。
【００６３】
本発明の一態様は、応力の印加により応力発光材料を発光させること、および
前記応力発光材料からの発光光線を光触媒に照射させることからなる、光触媒の励起方法である。（請求項１）
【００６４】
前記応力発光材料からの発光光線を光触媒に照射させて前記光触媒を励起することができる。
【００６５】
本発明の一態様は、少なくとも可視光線によって光触媒活性を発揮する可視光応答型光触媒と、機械的エネルギーの印加により主として可視光線を発光する可視光発光型応力発光材料を用意すること、前記応力発光材料に機械的エネルギーを印加して前記応力発光材料から可視光線を発光させること、および
前記応力発光材料からの可視光線を前記光触媒に照射させて前記光触媒を励起する、光触媒の励起方法である。（請求項２）
【００６６】
本発明の他の態様は、少なくとも紫外光線によって光触媒活性を発揮する可視光応答型光触媒と、機械的エネルギーの印加により主として紫外光線を発光する紫外光発光型応力発光材料を用意すること、前記応力発光材料に機械的エネルギーを印加して前記応力発光材料から紫外光線を発光させること、および
前記応力発光材料からの紫外光線を前記光触媒に照射させて前記光触媒を励起する、光触媒の励起方法である。（請求項３）
【００６７】
前記応力発光材料からの光線を、前記発光スペクトルと少なくとも部分的に重なる吸収スペクトルを有する光触媒に照射させることにより前記光触媒を励起することができる。（請求項４）
【００６８】
本発明の他の態様は、光触媒と、機械的エネルギーの印加により発光する応力
発光材料からなる、光触媒装置である。（請求項５）
【００６９】
前記光触媒の吸収スペクトルと前記応力発光材料の発光スペクトルが少なくとも部分的に重なるように前記光触媒と前記応力発光材料を選択すると、応力応答型光触媒装置を得ることができる。（請求項６）
【００７０】
本発明の他の態様は、光触媒と、応力の印加により発光する応力発光材料から
なり、前記光触媒は、前記応力発光材料からの発光光線を受光できる位置に配
置される、光触媒装置である。（請求項７、請求項８、請求項９、請求項１０）
【００７１】
前記光触媒を含有する光触媒部材と前記応力発光材料を含有する応力発光部材を積層してもよい。（請求項８）
【００７２】
前記光触媒部材と前記応力発光部材が一体化されてもよい。（請求項９）
【００７３】
前記光触媒部材と前記応力発光材料が離間して配置されてもよい。（請求項１０）
【００７４】
本発明の他の態様は、光触媒を含有する光触媒部材と、機械的エネルギーの印
加により発光する応力発光材料を含有する応力発光部材からなり、前記光触媒
が少なくとも可視光によって光触媒活性を発揮する可視光応答型光触媒からな
る、応力応答型光触媒装置である。（請求項１１）
【００７５】
本発明の他の態様は、光触媒を含有する光触媒部材と、機械的エネルギーの印
加により発光する応力発光材料を含有する応力発光部材からなり、前記光触媒
が主として紫外光によって光触媒活性を発揮する紫外光応答型光触媒からなる、
応力応答型光触媒装置である。（請求項１２）
【００７６】
本発明の他の態様は、光触媒を含有する光触媒部材と、機械的エネルギーの印
加により発光する応力発光材料を含有する応力発光部材からなり、前記光触媒
が少なくとも可視光によって光触媒活性を発揮する可視光応答型光触媒であり、
前記応力発光材料が主として可視光を発光する応力発光材料である、応力応答
型光触媒装置である。（請求項１３）
【００７７】
本発明の他の態様は、光触媒を含有する光触媒部材と、機械的エネルギーの印
加により発光する応力発光材料を含有する応力発光部材からなり、前記光触媒
が主として紫外光によって光触媒活性を発揮する紫外光応答型光触媒であり、
前記応力発光材料が主として紫外光を発光する応力発光材料である、応力応答
型光触媒装置である。（請求項１４）
【００７８】
本発明の他の態様は、光触媒を含有する光触媒部材と、機械的エネルギーの印
加により発光する応力発光材料を含有する応力発光部材からなり、前記光触媒
部材および前記応力発光部材が膜状、シート状、テープ状またはリボン状の扁
平状部材からなり、前記光触媒部材および前記応力発光部材部材が積層された、
応力応答型光触媒装置である。（請求項１５、請求項１６、請求項１７、請求
項１８）
【００７９】
前記光触媒部材および前記応力発光部材部材が支持体となる任意の基材上に積
層されてもよい。（請求項１６）
【００８０】
前記光触媒部材が複数の光触媒粒子を含有する光触媒部材からなり、前記応力
発光部材が応力発光材料粒子を含有する応力発光部材からなってもよい。（請求項１７）
【００８１】
前記光触媒部材および前記応力発光部材との間に透明または半透明の光透過性
部材を介在してもよい。（請求項１８）
【００８２】
本発明の他の態様は、光触媒と、機械的エネルギーの印加により発光する応力
発光材料と、透明または半透明の光透過性部材からなり、前記光触媒および前
記応力発光材料が前記光透過性部材に混合または分散して含有された、応力応
答型光触媒装置である。（請求項１９）
【００８３】
前記光触媒が前記光透過性部材の少なくとも一表面に偏在して配置されてもよ
い。（請求項２０）
【００８４】
複数の前記光触媒粒子および複数の前記応力発光材料粒子が前記光透過性部材に混合または分散して含有され、前記光触媒粒子が前記光透過性部材の少なくとも一表面に偏在して配置されてもよい。（請求項２１）
【００８５】
前記光透過性部材が気体を内部に透過する気体透過性基材からなり、前記光触媒および前記応力発光材料が前記気体透過性基材の少なくとも内部（内部及び、表面近辺）に配置されてもよい。（請求項２２）
【００８６】
本発明の他の態様は、機械的エネルギーの印加により発光する少なくとも一つ
の応力発光粒子と、前記応力発光粒子からの発光光線により励起される少なく
とも一つの光触媒粒子とからなり、前記応力発光粒子と前記光触媒粒子が結合
材を用いるか、または用いずに互いに一体化された応力発光−光触媒複合素子
を構成する、応力応答型光触媒装置である。（請求項２３）
【００８７】
本発明の他の態様は、  機械的エネルギーの印加により発光する少なくとも一
つの応力発光粒子と、前記応力発光粒子からの発光光線により励起される少な
くとも一つの光触媒粒子とからなり、前記応力発光粒子と前記光触媒粒子が結
合材を用いるか、または用いずに互いに一体化された応力発光−光触媒複合素
子と、気体を内部に透過する気体透過性基材からなり、複数の前記応力発光−
光触媒複合素子が前記気体透過性基材の少なくとも内部に配置された、応力応
答型光触媒装置である。（請求項２４）
【００８８】
前記気体透過性基材の替わりに、複数の前記応力発光−光触媒複合素子を非気体透過性基材の表面近辺に担持してもよい。
【００８９】
本発明の他の態様は、光触媒と、機械的エネルギーの印加により発光する応力発光材料からなり、前記光触媒と前記応力発光材料が水平方向に並置して配置された、応力応答型光触媒装置である。（請求項２５）
【００９０】
複数の前記光触媒と複数の前記応力発光材料を交互に水平方向に並置して配置してもよい。
【００９１】
前記光触媒粒子を含有する複数の光触媒膜と前記応力発光材料粒子を含有する複数の応力発光膜を基材上に交互に水平方向に並置して配置してもよい。
【００９２】
本発明の他の態様は、機械的エネルギーの印加により発光する応力発光材料を有する応力発光粒子または前記応力発光粒子を含有する応力発光部材と、前記応力発光材料からの発光光線により励起される光触媒粒子または前記光触媒粒子を含有する光触媒部材からなり、前記応力発光粒子または前記応力発光部材の主として表面に前記光触媒粒子または前記光触媒部材を部分的または全面的に配置した、応力応答型光触媒装置である。（請求項２６）
【００９３】
本発明の他の態様は、機械的エネルギーの印加により発光する応力発光材料を有する応力発光粒子を含有する複数の応力発光部材と、光触媒粒子を含有する複数の光触媒部材と、前記応力発光部材と前記光触媒部材を含有する光透過性部材からなり、
前記光触媒部材が主として前記光透過性部材の表面近辺に配置された、応力応答型光触媒装置である。（請求項２７）
【００９４】
本発明の他の態様は、基材と、前記基材の少なくとも表面に部分的または全面
的に配置され、機械的エネルギーの印加により発光する応力発光材料を含有す
る応力発光膜と、前記応力発光膜に部分的または全面的に配置され、前記応力
発光材料からの発光光線により励起される光触媒を含有する光触媒膜からなる、
応力応答型光触媒装置である。（請求項２８）
【００９５】
本発明の他の態様は、基材と、前記基材の表面に部分的または全面的に配置さ
れ、応力発光材料と光触媒を含有する応力発光体−光触媒複合膜からなり、前
記応力発光体−光触媒複合膜が、機械的エネルギーの印加により発光する応力
発光材料からなる少なくとも一つの応力発光粒子と、前記応力発光材料からの
発光光線により励起される前記光触媒からなる少なくとも一つの光触媒粒子を
光透過性結合材に分散した、応力応答型光触媒装置である。（請求項２９）
【００９６】
前記光触媒と前記応力発光材料を任意の自然物および、または人工物に担持
させることができる（請求項３０）
【００９７】
各種の前記光触媒装置において、更に前記応力発光材料がからの発光により励起される蓄光性を有するまたは蓄光性を有しない蛍光体を備え、前記光触媒の光吸収スペクトルと前記応力発光材料の発光スペクトルが少なくとも部分的に重なるようにすることができる。（請求項３１）
【００９８】
各種の前記光触媒装置において、更に、前記応応力発光材料に機械的エネルギーを印加する機械的エネルギー発生手段を備えることができる。（請求項３２）
【００９９】
前記光触媒と前記応力発光材料を任意の物品（物体）に担持させ、光触媒を有する抗菌性物品とすることができる。（請求項３３、請求項３４、請求項３５）
【０１００】
前記物品が人体と直接的または間接的に接触する物品であることができる。（請求項３４）
【０１０１】
前記物品が人体と直接的または間接的に接触する物品であり、前記物品が押しボタン、キーボード、マウス型入力機器、タッチ型入力パネル、タッチ型入力パッド、車両の吊り手、取っ手、ハンドル、固定型手摺り、乗客コンベヤー用ハンドレール（移動型手摺り）、マッサージ装置、振動部材、骨伝導音響装置、骨伝導スピーカー付き携帯電話、スピーカー、靴、靴の中敷（インソール）、体重測定装置、体脂肪測定装置、加圧型血圧測定装置、電気カミソリ（シェーバー）、グリップ部を有するスポーツまたはレジャー用品からなる群から選ばれた、抗菌性物品である。（請求項３５）
【０１０２】
本発明の他の態様は、押しボタンまたはキートップからなる押し圧部材において、機械的エネルギーの印加により発光する応力発光材料と、前記応力発光材料からの発光光線により励起される光触媒からなり、前記応力発光材料と前記光触媒を前記押し圧部材に配置した、自己抗菌性押し圧部材である。（請求項３６）
【０１０３】
本発明の他の態様は、握り部材（グリップ部材）を有する車両用吊り手部材において、機械的エネルギーの印加により発光する応力発光材料と、前記応力発光材料からの発光光線により励起される光触媒からなり、前記応力発光材料と前記光触媒を前記握り部材に配置した、自己抗菌性および、または自己浄化性を有する、車両用吊り手部材である。（請求項３７）
【０１０４】
本発明の他の態様は、マーサージ頭部（マーサージ・ヘッド）とマーサージ力発生装置を有するマーサージ装置において、機械的エネルギーの印加により発光する応力発光材料と、前記応力発光材料からの発光光線により励起される光触媒からなり、前記応力発光材料と前記光触媒を前記マーサージ頭部に配置した、自己抗菌性および、または自己浄化性を有する、マーサージ装置である。（請求項３８）
【０１０５】
本発明の他の態様は、靴を構成する靴部材において、機械的エネルギーの印加により発光する応力発光材料と、前記応力発光材料からの発光光線により励起される光触媒からなり、前記応力発光材料と前記光触媒を前記靴部材に配置した、自己抗菌性、自己浄化性および、または脱臭機能を有する、靴部材である。（請求項３９、請求項４０）
【０１０６】
靴部材の中敷（インソール）において、機械的エネルギーの印加により発光する応力発光材料と、前記応力発光材料からの発光光線により励起される光触媒からなり、前記応力発光材料と前記光触媒を前記中敷に配置した、自己抗菌性、自己浄化性および、または脱臭機能を有する、靴中敷である。（請求項４０）
【０１０７】
本発明の他の態様は、振動ヘッドを有し骨伝導を応用した骨伝導使用装置において、機械的エネルギーの印加により発光する応力発光材料と、前記応力発光材料からの発光光線により励起される光触媒からなり、前記応力発光材料と前記光触媒を前記振動ヘッドの近辺に配置した、自己抗菌性、自己浄化性および、または脱臭機能を有する、骨伝導使用装置である。（請求項４１、請求項４２）
【０１０８】
前記骨伝導使用装置が携帯電話であり、振動ヘッドを有する骨伝導音響機器と、
機械的エネルギーの印加により発光する応力発光材料と、前記応力発光材料からの発光光線により励起される光触媒からなり、前記応力発光材料と前記光触媒を前記振動ヘッドまたはその近辺に配置した、自己抗菌性、自己浄化性および、または脱臭機能を有する、骨伝導型携帯電話である。（請求項４２）
【０１０９】
本発明の他の態様は、電気的振動部材を有する電気的振動装置において、光触媒と、機械的エネルギーの印加により発光する応力発光材料と、電気的振動部材からなり、前記光触媒と前記応力発光材料を前記電気的振動部材に担持させ、
前記電気的振動部材に接触または付着した気体または有機物を光触媒活性により分解する、電気的振動装置である。（請求項４３、請求項４４）
【０１１０】
振動部材を有するスピーカーにおいて、機械的エネルギーの印加により発光する応力発光材料と、前記応力発光材料からの発光光線により励起される光触媒からなり、前記応力発光材料と前記光触媒を前記振動部材またはその近辺に配置した、空気清浄機能と発光機能を有する、スピーカーである。（請求項４４）
【０１１１】
本発明の他の態様は、人間が乗る踏み板を有する踏み板装置において、機械的エネルギーの印加により発光する応力発光材料と、前記応力発光材料からの発光光線により励起される光触媒からなり、前記応力発光材料と前記光触媒を前記踏み板またはその近辺に配置した、自己抗菌性、自己浄化性および、または脱臭機能を有する、踏み板装置である。（請求項４５、請求項４６）
【０１１２】
人間が乗る踏み板を有する踏み板装置において、機械的エネルギーの印加により発光する応力発光材料と、前記応力発光材料からの発光光線により励起される光触媒からなり、前記応力発光材料と前記光触媒を前記踏み板またはその近辺に配置し、前記踏み板装置が体重計、体脂脂肪計および振動型足マッサージ機から選ばれた、自己抗菌性、自己浄化性および、または脱臭機能を有する、踏み板装置である。（請求項４６）
【０１１３】
本発明の他の態様は、複数の開口を有する固定刃と前記固定刃と接触して移動する移動刃からなる剃刀（カミソリ）において、機械的エネルギーの印加により発光する応力発光材料と、前記応力発光材料からの発光光線により励起される光触媒からなり、前記応力発光材料と前記光触媒を前記固定刃および、または前記移動刃、またはそれらの近辺に配置した、自己抗菌性、自己浄化性および、または脱臭機能を有する、剃刀である。（請求項４７、請求項４８）
【０１１４】
本体ケースの上面に内刃台を介して複数の内刃が配置され、前記内刃を覆う外刃部材が取り付けられた外刃ケース（外刃枠）を本体ケースに着脱可能に配置した電気カミソリにおいて、前記外刃ケース（外刃枠）、前記外刃部材、前記内刃または前記内刃台の少なくとも１つの部材の表面の少なくとも一部に光触媒と共に応力発光材料を配置した、自己抗菌性、自己浄化性および、または脱臭機能を有する、電気カミソリである。（請求項４８）
【０１１５】
本発明の他の態様は、光触媒と、機械的エネルギーの印加により発光する応力発光材料からなり、前記応力発光材料は機械的エネルギーの印加停止後も長時間持続して光線を発する蓄光性を有する、応力応答型光触媒装置である。(請求項４９)
【０１１６】
本発明の他の態様は、光触媒と、機械的エネルギーの印加により発光する応力発光材料と、前記応力発光材料からの光線を受光してエネルギーを蓄積し、その受光停止後も長時間持続して光線を発する蓄光性蛍光材料からなり、前記光触媒の吸収スペクトルと前記蓄光性蛍光材料の発光スペクトルが少なくとも部分的に重なるように前記光触媒と前記蓄光性蛍光材料を選択した、応力応答型光触媒装置である。(請求項５０)
【０１１７】
本発明の他の態様は、少なくとも可視光線によって励起される可視光応答型光触媒と、機械的エネルギーの印加により主として紫外線を発生する紫外発光型応力発光材料と、前記応力発光材料からの光線を受光してエネルギーを蓄積し、その受光停止後も長時間持続して主として可視光線を発する蓄光性蛍光材料からなり、前記蓄光性蛍光材料からの発光光線により前記光触媒が長時間励起される、応力応答型光触媒装置である。(請求項５１)
【０１１８】
本発明の他の態様は、光触媒と、機械的エネルギーの印加により発光する応力発光材料と、前記応力発光材料からの光線を吸収してそのエネルギーを蓄積し、その受光停止後も長時間持続して前記光触媒を励起する第一のスペクトルを有する光線を発する蓄光性蛍光材料と、前記応力発光材料からの光線を吸収して前記光触媒をほとんど励起しない第二のスペクトルを有する光線を発する蓄光性または非蓄光性の蛍光材料からなる、応力応答型光触媒装置である。(請求項５２)
【０１１９】
本発明の他の態様は、光触媒と、機械的エネルギーの印加により前記光触媒を励起する第一のスペクトルを有する光線を発生する第一の応力発光材料と、機械的エネルギーの印加により前記光触媒をほとんど励起しない第二のスペクトルを有する光線を発生する第二の応力発光材料からなる、応力応答型光触媒装置である。(請求項５３)
【０１２０】
（本発明の基本原理の説明）
【０１２１】
本発明の基本原理を図１および図２を参照して記述する。
【０１２２】
図１は、本発明の基本原理を説明する光触媒部材の概略斜視図である。
【０１２３】
図２は、本発明の光触媒部材の光触媒の吸収スペクトルおよび応力発光体の発光スペクトルを説明するグラフである。
【０１２４】
図１を参照して、光触媒部材１００は光触媒１１０と光触媒１１０と対向または対面して配置された応力発光体１２０からなる。
【０１２５】
図１では、光触媒１１０と応力発光体１２０が所定距離だけ離間し、これらの対向面が隣接して配置されている。
【０１２６】
図１では、原理の説明のために、光触媒１１０と応力発光体１２０は共に矩形として表されているが、それらの形状は任意である。
【０１２７】
光触媒１１０と応力発光体１２０は互いに光結合関係を保つ必要があるが、光触媒１１０と応力発光体１２０との位置関係は、図１に示すように所定距離だけ離れても良く、その替わりに互いに対向面が密着しても、一体化、混在してもよい。
【０１２８】
応力発光体１２０に振動、摩擦、衝撃、圧力などの任意の外力（機械的刺激、機械的エネルギーなどの応力）「ＥＦ：  Ｅｘｔｅｒｎａｌ  Ｆｏｒｃｅ」を加えると、応力発光体１２０が光線「ＬＴ」を発生する。
【０１２９】
応力発光体１２０で発生した光線「ＬＴ：ＬＩＧＨＴ」は、光触媒１１０を照射する。
【０１３０】
本発明では応力発光体１２０からの発光光線「ＬＴ」の波長範囲（発光スペクトル）と光触媒１１０の吸収波長範囲（吸収スペクトル）とが少なくとも部分的に重なるように、応力発光体１２０と光触媒１１０の材料の組み合わせを選択して用いる。
【０１３１】
したがって光触媒１１０は応力発光体１２０からの発光光線「ＬＴ」の少なくとも一部を吸収して、励起され光触媒活性を発現する。
【０１３２】
図２に示すように、応力発光体（ｓｅ：  ｓｔｒｅｓｓ  ｉｎｄｕｃｅｄ  ｌｉｇｈｔ  ｅｍｉｔｔｅｒ、応力誘起型発光体）１２０として第１の発光スペクトルを有する第１の応力発光体ｓｅ−１を用いるときには、光触媒１１０（ｐｃ：  ｐｈｏｔｏｃａｔａｌｙｓｔ、ｐｈｏｔｏｃａｔａｌｙｔｉｃ  ｍａｔｅｒｉａｌ）として吸収スペクトルが、応力発光体ｓｅ−１の発光スペクトルと部分的に重なる第１の光触媒ｐｃ−１か、または応力発光体ｓｅ−１の発光スペクトルと全面的に重なる第２の光触媒ｐｃ−２、第３の光触媒ｐｃ−３および第４の光触媒ｐｃ−４を用いることができる。
【０１３３】
応力発光体１２０として第２の発光スペクトルを有する第２の応力発光体ｓｅ−２を用いるときには、光触媒１１０としては吸収スペクトルが、第２の応力発光体ｓｅ−２の発光スペクトルと部分的に重なる第２の光触媒ｐｃ−２か、または第２の応力発光体ｓｅ−２の発光スペクトルと全面的に重なる第３の光触媒ｐｃ−３および第４の光触媒ｐｃ−４を用いることができる。
【０１３４】
応力発光体１２０として第３発光スペクトルを有する第３の応力発光体ｓｅ−３用いるときには、光触媒１１０としては吸収スペクトルが、第３の応力発光体ｓｅ−３の発光スペクトルと部分的に重なる第３の光触媒ｐｃ−３か、または第３の応力発光体ｓｅ−３の発光スペクトルと全面的に重なる第４の光触媒ｐｃ−４を用いることができる。
【０１３５】
したがって光触媒１１０は応力発光体１２０からの発光光線「ＬＴ」を部分的にまたは全面的に吸収して、励起され光触媒活性を発現する。
【０１３６】
光触媒１１０に照射されない、または光触媒１１０に照射されない発光光線「ＬＴ」は外部に出射し、この光線を照明、表示、標示などに用いることができる。
【０１３７】
また光触媒１１０に照射されても光触媒１１０に吸収されない透過または反射した残りの発光光線「ＬＴ」は外部に出射し、この光線を照明、表示、標示などに用いることができる。
【０１３８】
光触媒１１０は、従来と同様に、蛍光ランプ、ブラックライトなどの電気エネルギーを用いた電気的な人工光源からの人工光線、太陽光線によっても励起され光触媒活性を発現することができることは勿論である。
【０１３９】
本発明は、応力発光体と光触媒からなるので電気的な人工光源、太陽光線の存在しない個所、暗所でも、応力発光体に外力を印加することにより光触媒を励起して光触媒作用を発揮することができる。
【０１４０】
（本発明の基本原理の説明、その二）
【０１４１】
図３を参照して本発明の基本原理を次に記述する。
【０１４２】
図３は、本発明の基本原理を説明する概略斜視図である。
【０１４３】
図３を参照して、光触媒部材２００は光触媒１１０と光触媒１１０と対向して配置された応力発光体１２０からなる。
【０１４４】
図３では、光触媒１１０と応力発光体１２０はこれらの対向面が密接または積層して配置されている。
【０１４５】
光触媒１１０と応力発光体１２０が光結合させるために、光触媒１１０と応力発光体１２０との位置関係は、図３では互いに対向面が密着または積層しているが、その替わりに光触媒１１０と応力発光体１２０が混在し一体化しても、所定距離離れていてもよい。
【０１４６】
応力発光体１２０の露出表面に振動、摩擦、衝撃、圧力などの任意の外力（機械的刺激、応力）「ＥＦ１」を加えると、応力発光体１２０が光線「ＬＴ」を発生する。
【０１４７】
外力ＥＦ１の替わりに、光触媒１１０の露出表面に振動、摩擦、衝撃、圧力などの任意の外力「ＥＦ２」を加えてもよく、このときに外力「ＥＦ２」は光触媒１１０を経由して光触媒１１０と応力結合した応力発光体１２０に伝達されて印加され、応力発光体１２０が光線「ＬＴ」を発生する。
【０１４８】
外力「ＥＦ１」と外力「ＥＦ２」を光触媒１１０、応力発光体１２０に同時に加えてもよい。
【０１４９】
応力発光体１２０で発生した光線「ＬＴ」は、光触媒１１０を照射する。
【０１５０】
本発明では、応力発光体１２０からの発光光線「ＬＴ」の波長範囲（発光スペクトル）と光触媒１１０の吸収波長範囲（吸収スペクトル）とが少なくとも部分的に重なるように、応力発光体１２０と光触媒１１０の材料の組み合わせを選択して用いる。
【０１５１】
したがって光触媒１１０は、応力発光体１２０からの所定量の発光光線「ＬＴ」を吸収して、励起され光触媒活性を発現する。
【０１５２】
光触媒１１０に照射されない発光光線「ＬＴ」は外部に出射して、照明、表示、標示用などとして利用できる。
【０１５３】
また光触媒１１０に照射されても光触媒１１０に吸収されない透過または反射した残りの発光光線「ＬＴ」は外部に出射して、表示、標示などに寄与する。
【０１５４】
更に応力発光体として、外力を与えた瞬間から比較的に長期間残光性（蓄光性）を示す応力発光体を用いる場合には、外力の印加を停止後も比較的に長期間、光触媒を励起することができる。
【０１５５】
また更に応力発光体からの発光により励起される比較的に長期間残光性（蓄光性）を示す蓄光性蛍光体を応力発光体と共に用いる場合には、外力の印加を停止後も蓄光性蛍光体が発光する。
【０１５６】
光触媒材料の吸収スペクトルと蓄光性蛍光体の発光スペクトルとが少なくとも部分的に重なるものを用いることにより、外力の印加を停止後も長期間、光触媒を励起することができる。
【発明を実施するための最良の形態】
【０１５７】
本発明の各種の実施の形態を以下に添付図面を参照して記載する。
【０１５８】
各種の実施の形態において、同一の部分、同一の構成要素は、同一の参照符号を付してある。
【０１５９】
（第１の実施の形態）
【０１６０】
本発明の第１の実施の形態を図４および図５を参照して記述する。
【０１６１】
図４は本発明の第１の実施の形態の光触媒装置を説明する概略斜視図である。
【０１６２】
図５は図４の線Ｘ−Ｘに沿って光触媒装置を切断して示す概略拡大断面図である。
【０１６３】
図４よび図５を参照して、光触媒装置３００は基材（基体、支持体）１３０と、基体１３０の表面に配置された応力発光体部材１２０と、応力発光体部材１２０と密接または接着して配置された光触媒部材１１０からなる。
【０１６４】
基材（基体、支持体）１３０としては任意の材料を用いることができる。
【０１６５】
例えば、基材（基体、支持体）１３０としてはアクリル樹脂（ＡＣ）、ポリカーボネート樹脂（ＰＣ）、ポリエチレンテレフタレート樹脂（ＰＥＴ）、フッ素樹脂、シリコーン・ゴム、ポリプロピレン樹脂（ＰＰ）など透明、半透明の光透過性を有する任意の合成樹脂、光透過性樹脂に多数の顔料粒子を含有した着色樹脂またはそれ自体で不透明な非光透過性を有する任意の合成樹脂を用いることができる。
【０１６６】
例えば、基材１３０の材料は、例えば、アルミニウム、鉄、ステンレス・スチィール、チタニュームなどからなる任意の金属または合金でもよい。
【０１６７】
例えば、基材１３０の材料は、例えば、ガラス、強化ガラス、石英、セラミックなどの任意の無機物質でもよい。
【０１６８】
例えば、基材１３０は、例えば、木材、ダンボール、紙などの自然由来物質でも良い。
【０１６９】
基材１３０の形体としては、任意のものを用いることができる。
【０１７０】
例えば、基材１３０の形体としては、例えば、板状部材（またはシート状部材）などを用いることができる。
【０１７１】
例えば、基材１３０の形体としては、光反射性または光散乱性を有する部材などを用いることができる。
【０１７２】
例えば、上記光反射性部材は、基材１３０の素材に予めアルミニウムなどの反射性金属の多数の粒子、片を分散した部材である。
【０１７３】
例えば、上記光散乱性部材は、基材１３０の素材に予め光散乱性顔料粒子または多数の気体バブルを分散した部材である。
【０１７４】
例えば、基材１３０の形体としては、光反射性または光散乱性を有する板状部材（またはシート状部材）などを用いることができる。
【０１７５】
例えば、基材１３０として、公知の合成樹脂繊維、ガラス繊維、カーボン繊維、金属繊維、植物繊維を用いてもよい。
【０１７６】
例えば、基材１３０として、公知の合成樹脂繊維、ガラス繊維、カーボン繊維、植物繊維などからなる織布、不織布を用いてもよい。
【０１７７】
例えば、基材１３０として、多孔体、発泡体、織布、不織布などの気体透過性部材を用いても良い。
【０１７８】
基材１３０の光学的特質は透明、半透明でも不透明でも良い。
【０１７９】
応力発光部材１２０として、外力の印加により発光する公知の応力発光体材料または応力発光体材料を含有する応力発光層１２０を用いることができる。
【０１８０】
応力発光層１２０は、例えば、光透過性の良好な透明有機バインダー（透明結合材樹脂、透明接合材樹脂）１２２を含む溶剤、水などの液体に複数の粒子状の応力発光材料１２１を混合分散させて基材１２３の表面に塗布、乾燥させて形成することができる。
【０１８１】
または応力発光層１２０は、例えば溶剤に光透過性の良好な粒子状の低融点ガラスフリット（低融点ガラス粉末）などの透明無機バインダー１２２と複数の粒子状の応力発光材料１２１を混合、分散させてペースト状としてもよい。
【０１８２】
このペースト状の混合体をアルミニウム、鉄、銅、ステンレス鋼などの金属、ガラス、セラミックなどの無機物、フッ素樹脂、シリコーン樹脂などの合成樹脂からなる比較的に耐熱性の良い基材１２３の表面に塗布、乾燥させ、その後に透明無機バインダー１２２の溶融温度まで加熱し、冷却して形成することができる。
【０１８３】
その替わりに、真空蒸着法、スパッタリング法などの公知の物理的沈着堆積法、またはＣＶＤ（ケミカル  ペーパー  ディポジッション）などの公知の化学的沈着堆積法により応力発光体材料を基材１２３の表面に形成して、応力発光薄膜１２０とすることができる。
【０１８４】
応力発光層１２０の露出表面（裏面）にアルミニウム、銀、ステンレス・スティールなどの光反射性金属膜（図示せず）などの光反射手段を形成してもよい。
【０１８５】
光反射手段として、前記光反射性金属膜を形成させたまたは白色などの光散乱反射性を有する合成樹脂シート（図示せず）を応力発光層１２０の露出表面（裏面）に粘着または接着させてもよい。
【０１８６】
応力発光層１２０の透明有機バインダー１２２内に応力発光粒子１２１と共にガラス、アクリル、ポリカーボネートなどの透明合成樹脂粒子などの透明ビーズ（図示せず）などの粒子状の光散乱部材を分散させてもよい。
【０１８７】
応力発光層１２０の透明有機バインダー１２２の屈折率と前記透明ビーズの屈折率を異ならせることにより、応力発光層１２０からの発光は散乱されて光触媒層１１０をほぼ均一に照射できる。
【０１８８】
光触媒部材１１０として、応力発光層１２０から発光する光線を吸収し、この光線により励起されて光触媒活性を発現する光触媒材料または光触媒材料を含有する光触媒層１１０を用いることができる。
【０１８９】
光触媒層１１０は、例えば光透過性の良好な透明有機バインダー１１２（接合材、結着材）を含む溶剤、水などの液体に複数の光触媒材料粒子１１１を混合分散させて応力発光層１２０の表面に塗布、乾燥させて形成することができる。
【０１９０】
光触媒層１１０は、透明有機バインダー１１２内に複数の光触媒粒子１１１と共にカーボンブラック、アパタイト、シリカゲルなどの多孔性粒子からなる臭気性ガスなどを吸着することができる粒子状の吸着材（図示せず）を混入してもよい。
【０１９１】
または光触媒層１１０は、例えば溶剤、水などの液体に光透過性の良好な粒子状の低融点ガラスフリットなどの透明無機バインダー１１２と複数の粒子状の光触媒材料１１１を混合、分散させてペースト状としてもよい。
【０１９２】
このペースト状の混合体を金属、無機物からなる比較的に耐熱性の良い基材１２３上の応力発光層１２０の表面に塗布、乾燥させ、その後に透明無機バインダー１１２の溶融温度まで加熱し、冷却して形成することができる。
【０１９３】
その替わりに、真空蒸着法、スパッタリング法、ＣＶＤなどの公知の物理的または化学的沈着堆積法により光触媒材料を基材１２３上の応力発光層１２０の表面に形成して、光触媒薄膜１１０とすることができる。
【０１９４】
本発明では、応力発光体１２１からの発光光線「ＬＴ」の波長範囲（発光スペクトル）と光触媒１１０の吸収波長範囲（吸収スペクトル）とが少なくとも部分的に重なるように、応力発光体１２１と光触媒１１０の材料の組み合わせを選択して用いる。
【０１９５】
したがって光触媒１１０は応力発光体１２１からの発光光線「ＬＴ」を吸収して、励起され光触媒活性を発現する。
【０１９６】
光触媒１１０に照射または吸収されない発光光線「ＬＴ」は外部に出射して、照明、表示、標示に寄与する。
【０１９７】
また光触媒１１０に照射されても光触媒１１０に吸収されない透過または反射した残りの発光光線「ＬＴ」は外部に出射して、照明、表示、標示に寄与する。
【０１９８】
また光触媒１１０に吸収することなく透明無機バインダー１１２を通過した発光光線「ＬＴ」は外部に出射して、照明、表示、標示に寄与する。
【０１９９】
本実施の形態で用いられる光触媒としては、例えば、前述の特許文献１ないし特許文献１０に記載されている光触媒が挙げられる。
【０２００】
本実施の形態で用いられる応力発光体としては、例えば、前述の特許文献１１ないし特許文献２２に記載されている応力発光体が挙げられる。
【０２０１】
例えば、前述の特許文献１３、特許文献１４、特許文献１５に記載のように、発光は、母体材料と発光中心を組み合わせることによって様々な波長領域の発光が可能であり、例えば、銅を添加すると、青色の発光が見られ、肉眼で可視波長領域の変化が確認できる。
【０２０２】
したがってこの硫化亜鉛母体材料に銅を添加した応力発光体から放射する青色光線は、前述の任意の可視光応答型光触媒に吸収され、励起されて光触媒活性を発現することができる。
【０２０３】
前述の特許文献１８、特許文献１９には、応力発光体として、Ｎ−イソプロピルカルバゾールを使用した場合、圧力（外力）の印加により、強い青色の光（波長４００ｎｍから５００ｎｍ）を発生させることができることが記載されている。
【０２０４】
したがってＮ−イソプロピルカルバゾールからなる応力発光体から放射する発光光線は、前述の任意の可視光応答型光触媒に吸収され、励起されて光触媒活性を発現することができる。
【０２０５】
また前述の特許文献１８、特許文献１９には、酸化珪素（Ｓｉ０x：０＜ｘ≦２）ガラスを使用した場合、膜形成時の条件でＳｉ原子とＯ原子との結合状態が変わることで、青色（波長４３０ｎｍ）、白色（波長３８０ｎｍから９００ｎｍ）の光を発生させることができる。
【０２０６】
したがって酸化珪素（Ｓｉ０x：０＜ｘ≦２）ガラスを使用した応力発光体から放射する白色発光光線（波長３８０ｎｍから９００ｎｍ）は、近紫外光線を含むために、任意の紫外応答型光触媒に吸収され、励起されて光触媒活性を発現することができる。
【０２０７】
また前述の特許文献１８、特許文献１９に記載のように、酸化珪素（Ｓｉ０x：０＜ｘ≦２）ガラスを使用した応力発光体から放射する青色光線（波長４３０ｎｍ）は前述の任意の可視光応答型光触媒に吸収され、励起されて光触媒活性を発現することができる。
【０２０８】
前述の特許文献１８、特許文献１９に記載のように、フェナントレン（ｐｈｅｎａｎｔｈｒｅｎｅ）を用いると、４００ｎｍから４４０ｎｍの青色光が得られ、クマラン（ｃｏｕｍａｒｉｎ）を用いると、波長３９０ｎｍから４５０ｎｍの光が得られる。
【０２０９】
したがってフェナントレン（ｐｈｅｎａｎｔｈｒｅｎｅ）またはクマラン（ｃｏｕｍａｒｉｎ）からなる応力発光体から放射する青色を含む発光光線は、前述の任意の可視光応答型光触媒に吸収され、励起されて光触媒活性を発現することができる。
【０２１０】
前述の特許文献１８、特許文献１９に記載のように、ｍ−アミノフェノール（ｍ−ａｍｉｎｏｐｈｅｎｏｌ）を用いると、波長３４０ｎｍ程度の紫外線を放出可能であり、可視光以外の光照射に使用可能である。
【０２１１】
したがってｍ−アミノフェノールを使用した応力発光体から放射する紫外線は、任意の紫外応答型光触媒に吸収され、励起されて光触媒活性を発現することができる。
【０２１２】
前述の特許文献１８、特許文献１９に記載のように、無水フタル酸（ｐｈｔｈａｌｉｃ  ａｎｈｙｄｒｉｄｅ）を用いると、波長３６０ｎｍから４２０ｎｍの光が得られる。
【０２１３】
したがって無水フタル酸（ｐｈｔｈａｌｉｃ  ａｎｈｙｄｒｉｄｅ）からなる応力発光体から放射する青色を含む発光光線は、近紫外および青色光線を含むので、前述の任意の紫外応答型光触媒または可視光応答型光触媒に吸収され、励起されて光触媒活性を発現することができる。
【０２１４】
前述の特許文献１８、特許文献１９に記載のように、（Ｃｈ3Ｐ）2Ｃを用いると、波長４８０ｎｍから５６０ｎｍの光が得られる。
【０２１５】
したがって（Ｃｈ3Ｐ）2Ｃを使用した応力発光体から放射する可視光線は、任意の可視応答型光触媒に吸収され、励起されて光触媒活性を発現することができる。
【０２１６】
前述の特許文献２０（特開２００５−７５８３８号公報）に記載のように、ＭＮｂ2Ｏ6（Ｍは、Ｍｇ，Ｃａ，Ｓｒ，Ｃｏの群の中からそれぞれ選ばれた少なくとも１種以上の金属元素）で表されるコロンバイト型構造の酸化物からなる蛍光体発光材料（応力発光体）は、５００ｎｍ付近に発光ピークを持つ青色の発光スペクトルを発する。
【０２１７】
したがってコロンバイト型構造の酸化物からなる蛍光体発光材料（応力発光体）から放射される青色光線は、任意の可視応答型光触媒に吸収され、励起されて光触媒活性を発現することができる。
【０２１８】
また、例えば前述の特許文献２１（特開２００６−３１２７１９号公報）、特許文献２２（国際公開ＷＯ２００６１０９７０４  Ａ１号公報）に記載した紫外線（波長２００乃至４００ｎｍ）を発光する高強度応力発光材料を用いる場合には、周知かつ広く市販されている紫外応答型光触媒を用いることができる。
【０２１９】
応力発光体として、特許文献１１（特開昭４８−４６５８２号公開公報）に記載のように、機械的エネルギーを与えた瞬間から約３０乃至６０分経過後も残光性即ち蓄光性を示す、例えば二価のユーロピウムで付活したアルミン酸ストロンチウムなどよりなる応力発光体を用いる場合には、外力の印加を停止後も光触媒を励起することができる。
【０２２０】
本発明に使用できる紫外線応答型光触媒の材料として市販されている例えば下記の紫外線応答型光触媒を用いることができる。
【０２２１】
石原産業株式会社（ＩＳＨＩＨＡＲＡ  ＳＡＮＧＹＯ  ＫＡＩＳＨＡ，  ＬＴＤ．）製の酸化チタンの粉体、ＳＴシリーズ、銘柄ＳＴ−０１（粒径７ｎｍ）、銘柄ＳＴ−２１（粒径２０ｎｍ）、銘柄ＳＴ−３１（粒径７ｎｍ）、銘柄ＳＴ−４１（粒径２００ｎｍ）、銘柄ＳＴ−３０Ｌ（粒径７ｎｍ）、酸化チタンの水分散体、ＳＴＳシリーズ、銘柄ＳＴＳ−０１（ゾル）、粒径（７ｎｍ）、ＴｉＯ2濃度（３０ｗｔ％）、銘柄ＳＴＳ−０２（ゾル）、ＴｉＯ2濃度（３０ｗｔ％）、銘柄ＳＴＳ−２１（スラリー）、粒径（２０ｎｍ）、ＴｉＯ2濃度（４０ｗｔ％）、銘柄ＳＴＳ−１００（ゾル）、粒径（５ｎｍ）、ＴｉＯ2濃度（２０ｗｔ％）。
【０２２２】
本発明に使用できる紫外光のみならず青色光線などの可視光にも光触媒活性を発揮する可視光応答型光触媒としては、市販されている例えば下記の（ｉ）ないし（ｍ）の可視光応答型光触媒が挙げられる。
【０２２３】
（ｉ）石原産業株式会社（ＩＳＨＩＨＡＲＡ  ＳＡＮＧＹＯ  ＫＡＩＳＨＡ，  ＬＴＤ．）製の酸化チタンに白金化合物を担持した可視光励起型光触媒（銘柄ＭＰＴ−６２３粉体および水分散体など）。
【０２２４】
（ｊ）豊田中央研究所が開発し豊田通商株式会社から販売されている、窒素ドープ酸化チタン（ＴｉＯ−Ｎ）。
【０２２５】
（ｋ）エコデバイス株式会社から市販の酸素欠陥型酸化チタン粉末（銘柄ＢＡ−ＰＷ２５）、粒度分布１２−１６ｎｍ、５５０ｎｍ以下の可視光に応答し、特に青色光線に良く応答する。
【０２２６】
（ｌ）積水樹脂株式会社が開発した酸化チタンに硫黄カチオンを導入し、鉄を担持させたもの。
（ｍ）住友化学株式会社が開発した酸化チタンを主体とした可視光励起型光触媒（銘柄ＴＰ−Ｓ粉体、銘柄ＴＳ−Ｓ水分散ゾルおよび銘柄ＴＣ−Ｃコーティング剤など）。
【０２２７】
（具体例）
【０２２８】
本実施例の一具体例は次ぎの通りである。
【０２２９】
応力発光体として大光炉材株式会社から市販の欠陥制御型ユーロピュウム賦活アルミン酸ストロンチウムＳｒＡｌ2Ｏ4：Ｅｕを主成分とした応力発光粒子を用いることができる。
【０２３０】
この大光炉材株式会社製の応力発光粒子、品名ＴＡＩＫＯ−ＭＬ−１の仕様は、中心粒径が５−１０μｍである。
【０２３１】
この応力発光粒子（品名ＴＡＩＫＯ−ＭＬ−１）は、応力の印加により応力発光スペクトルは５２０ｎｍ付近の発光をする。
【０２３２】
応力発光層１２０は、例えば、この応力発光粒子１２１をアクリル、ポリカーボネート、ポリスチレンなどを含む透明樹脂塗料などの透光性バインダー（結合材）液に混合、分散させ、これを例えば刷毛塗り、スプレー、浸漬（ディップ）、印刷などの周知の塗布法、印刷法により支持体シート１２３の表面に塗布、乾燥して形成されることができる。
【０２３３】
例えば、応力発光層１２０における応力発光体１２１の透光性バインダー１２２に対する混合比率は重量比で約５−５０％である。
【０２３４】
例えば、応力発光層１２０の厚さは約０．１−１０ｍｍ程度の範囲である。
【０２３５】
同様に、光触媒層１１０は、例えば、粒径約５ｎｍ−２０ｎｍ程度の可視光応答型光触媒粒子１１１をアクリル、ポリカーボネート、ポリスチレンなどを含む透明樹脂塗料（クリアー樹脂塗料）などの透光性バインダー（結合材）液に混合、分散させ、これを例えば刷毛塗り、スプレー、浸漬（ディップ）、印刷などの周知の塗布法、印刷法により応力発光層１２０の表面に塗布、乾燥して形成される。
【０２３６】
ここで用いられる可視光応答型光触媒１１１としては、応力発光粒子（品名ＴＡＩＫＯ−ＭＬ−１）から発光する応力発光スペクトル５２０ｎｍ付近の可視光を吸収し、励起される前述の可視光応答型光触媒材料から選択して用いることができる。
【０２３７】
応力発光粒子（品名ＴＡＩＫＯ−ＭＬ−１）と組み合わせて好適に用いられる可視光応答型光触媒材料として、例えば、紫外領域から長波長可視領域（吸収波長端６００ｎｍ）までの範囲の吸収スペクトルを有する市販の石原産業株式会社製の酸化チタンに白金化合物を担持した可視光励起型光触媒粉体（銘柄ＭＰＴ−６２１、ＭＰＴ−６２３など）などが挙げられる。
【０２３８】
光触媒層１１０の透光性バインダー１１２に対する混合比率は例えば重量比で約５−５０％程度の範囲である。
【０２３９】
光触媒層１１０の厚さは例えば約２０ｎｍ−１ｍｍ程度の範囲である。
【０２４０】
光触媒部材２００に外力を付与するために、例えば、電磁振動素子、圧電振動素子、振動モーター  （偏芯モーター）などにより振動するバイブレータ（振動板、加振装置、機械的エネルギー発生手段、機械的エネルギー付与手段）を用いることが出来る。
【０２４１】
例えば、光触媒部材２００を振動板上に粘着材、接着剤などにより固定、仮固定され、振動などによる外力が印加される。
【０２４２】
光触媒部材２００に振動などによる外力が印加されると、外力は応力発光層１２０に伝達されて応力発光層１２０から応力発光光線を発する。
【０２４３】
応力発光層１２０から応力発光光線は隣接する光触媒層１１０に受光される。
【０２４４】
図２と共に説明したように、応力発光層１２０の応力発光粒子１２１から発する応力発光光線の波長と光触媒層１１０の可視光応答型光触媒粒子１１１を励起可能な波長とが部分的に重なるように両者の組み合わせを選択することにより、可視光応答型光触媒粒子１１１は応力発光層１２０からの応力発光光線を吸収し、励起される。
【０２４５】
これにより光触媒部材２００の可視光応答型光触媒層１１０は光分解作用、光親水化作用などの光触媒活性を発現し、その表面に付着、接触した有機物を分解しまたその表面が親水性化する。
【０２４６】
応力発光体部材１２０と光触媒部材１１０との積層体が自己支持性を有する場合には、この積層体１２０および１１０の支持体となる基材１３０は削除しても良い。
【０２４７】
剥離性の良好な基材１３０を用いても良く、基材１３０上に、応力発光体部材１２０と光触媒部材１１０との自己支持性を有する積層体を形成した後に、基材１３０から積層体１２０および１１０を剥離して用いることが出来る。
【０２４８】
（第２の実施の形態）
【０２４９】
本発明の第２の実施の形態を図６および図７を参照して記述する。
【０２５０】
図６は本発明の第２の実施の形態の光触媒装置を説明する概略斜視図である。
【０２５１】
図７は図６の線Ｙ−Ｙに沿って光触媒装置を切断して示す第２の実施の形態の概略拡大断面図である。
【０２５２】
図６および図７を参照して、光触媒装置３１０は基材（支持体）１３０と、基材１３０の表面に配置された応力発光体と光触媒を共に含有する応力発光体−光触媒複合部材１４０からなる。
【０２５３】
基材（支持体）１３０として、例えば、アルミニウム、鉄、ステンレス・スチィールなどからなる任意の金属、アクリル樹脂、ポリカーボネート樹脂などの任意の合成樹脂、またはガラス、セラミックなどの任意の無機物からなる透明または不透明の板状部材（またはシート状部材）などを用いることができる。
【０２５４】
または基材（支持体）１３０として、例えば、公知の合成樹脂繊維、ガラス繊維、カーボン繊維などからなる織布、不織布を用いてもよい。
【０２５５】
本実施の態様では、応力発光体−光触媒複合部材１４０は、光透過性の良好な透明有機バインダー１１３内に、複数の応力発光体粒子１２１と複数の光触媒粒子１１１を分散、混合して含有する応力発光体−光触媒複合層１４０である。
【０２５６】
応力発光体−光触媒複合層１４０に外力を加えたときに、応力発光体粒子１２１が光線を発し、応力発光体粒子１２１と隣接する光触媒粒子１１１がこの光線を受光する。
【０２５７】
図２と共に記述したように、応力発光体粒子１２１の発光スペクトルと光触媒粒子１１１の励起スペクトルが部分的または全面的に重なるように、応力発光体粒子１２１と光触媒粒子１１１の材料を選択的に組み合わせることにより、光触媒粒子１１１は応力発光体粒子１２１からの発光光線を吸収し、励起されて光触媒活性を発現する。
【０２５８】
応力発光体−光触媒複合層１４０は、例えば光透過性の良好な透明有機バインダー１２３を含む溶剤、水などの液体に複数の応力発光体粒子１２１と複数の光触媒粒子１１１を混合、分散させて合成樹脂、金属、合金、ガラス、セラミックなどの無機物からなる任意の基材１２３の表面に塗布、乾燥させて形成することができる。
【０２５９】
または応力発光体−光触媒複合層１４０は、例えば溶剤、水などの液に光透過性の良好な粒子状の低融点ガラスフリットなどの透明無機バインダー１１２と複数の応力発光体粒子１２１と複数の光触媒粒子１１１を混合、分散させてペースト状とし、このペースト状の混合体を金属、合金、ガラス、セラミックなどの無機物からなる比較的に耐熱性の良い基材１３０の表面に塗布し、その後に透明無機バインダー１１２の溶融温度まで加熱し、冷却して形成することができる。
【０２６０】
応力発光体−光触媒複合層１４０と接する基材１３０の表面に光反射性金属膜（図示せず）などの光反射手段を設けるのが望ましい。
【０２６１】
基材１２３がアルミニウム、ステンレス・スティールなどの反射性金属、合金からなるときには、それ自体が支持体と光反射手段を兼ねる。
【０２６２】
または基材１２３が光透過性のときには、基材１３０内に白色顔料、基材１３０と屈折率の異なる複数の透明ビーズなどの光散乱反射粒子を分散するのが望ましい。
【０２６３】
または基材１３０が光透過性のときには、基材１３０の露出表面（裏面）に白色顔料、透明ビーズなどの光散乱反射粒子を含有する光反射塗料層を形成するのが望ましい。
【０２６４】
光反射手段として、基材１３０が光透過性のときには、白色などの光散乱反射性を有する合成樹脂シート（図示せず）を基材１３０の露出表面（裏面）に粘着または接着させてもよい。
【０２６５】
応力発光体−光触媒複合層１４０の透明バインダー１１３内に応力発光粒子１２１、光触媒粒子１１１と共にガラス、アクリル、ポリカーボネートなどの透明合成樹脂粒子などの透明ビーズ（図示せず）を分散させてもよい。
【０２６６】
透明バインダー１２３の屈折率と前記透明ビーズの屈折率を異ならせることにより、応力発光粒子１２１からの発光は散乱されて応力発光粒子１２１と隣接した光触媒粒子１１１の他に応力発光粒子１２１から離れた光触媒粒子１１１も照射できる。
【０２６７】
透明バインダーの使用量が少ない場合には、応力発光体−光触媒複合層１４０を多孔性、気体透過性とすることができ、応力発光体−光触媒複合層１４０の内部に分布する光触媒粒子１１１と外部の臭気性、汚染性ガスが接触することができるので、臭気性、汚染性ガスをより効果的に分解できる。
【０２６８】
本実施の形態で用いられる応力発光体としては、例えば、外力の印加により紫外線および、または可視光線を発光できる前述の応力発光体が挙げられる。
【０２６９】
本実施の形態で用いられる光触媒としては、例えば、応力発光体からの発光光線により励起して光触媒活性を発揮する前述の光触媒が挙げられる。
【０２７０】
応力発光体の発光波長領域（発光スペクトル）と光触媒の励起波長領域（（励起スペクトル、吸収スペクトル）が少なくとも部分的に重なるように、応力発光体と光触媒の組み合わせを選択して用いる。
【０２７１】
応力発光体−光触媒複合層１４０が自己支持性を有する場合には、基材１２３を削除しても良い。
【０２７２】
剥離性の良好な基材１３０を用いても良く、応力発光体−光触媒複合層１４０基材１３０上に自己支持性を有する応力発光体−光触媒複合層１４０を形成した後に、基材１３０から応力発光体−光触媒複合層１４０を剥離して用いることが出来る。
【０２７３】
（第３の実施の形態）
【０２７４】
本発明の第３の実施の形態を図８、図９を参照して記述する。
【０２７５】
図８は本発明の第３の実施の形態の光触媒装置を示す概略斜視図である。
【０２７６】
図９は図８の線Ｙ１−Ｙ１に沿って光触媒装置を切断して示す第３の実施の形態の概略拡大断面図である。
【０２７７】
図８、図９を参照して、光触媒、応力発光複合部材３２０は、例えば板状、シート状などの基材、支持体を兼ねる応力発光体を含有する応力発光体部材１５０の表面に例えば層状などの光触媒部材１１０からなる光触媒層、光触媒含有層を形成し密接、接着、密着し、応力発光体部材１５０と光触媒部材１１０が積層して配置されている。
【０２７８】
その反対に、光触媒、応力発光複合部材３２０は、例えば板状、シート状などの基材、支持体を兼ねる光触媒を含有する光触媒部材１１０の表面に例えば層状などの応力発光体部材１５０を密接、接着、密着して、光触媒部材１１０と応力発光体部材１５０が積層して配置してもよい。
【０２７９】
応力発光体部材１５０は、アクリル樹脂、ポリカーボネート樹脂、シリコーン樹脂、エラストマー樹脂、フッ素系樹脂などの任意の透明高分子化合物、またはガラスからなる透明板状部材（またはシート状部材）１２３と、透明板状部材１２３内に分散された複数の応力発光粒子１２１からなる。
【０２８０】
応力発光体部材１５０は、例えば、透明合成樹脂の液体状素材に複数の応力発光粒子１２１を混合分散また混練したものを任意の公知の成型方法により板状またはシート状に成型したものである。
【０２８１】
また応力発光体部材１５０は、例えば、複数の応力発光粒子１２１を公知の透明合成樹脂繊維、透明ガラス繊維からなる透明織布、不織布１２３に接着、融着されて担持させたものからなってもよい。
【０２８２】
応力発光体部材１５０の露出表面（裏面）にアルミニウム、銀、ステンレス・スティールなどの光反射性金属膜（図示せず）などの光反射手段を形成してもよい。
【０２８３】
光反射手段として、前記光反射性金属膜を形成させたまたは白色などの光散乱反射性を有する合成樹脂シート（図示せず）を応力発光体部材１５０の露出表面（裏面）に粘着または接着させてもよい。
【０２８４】
応力発光体部材１５０の透明板状部材（またはシート状部材）１２３内に応力発光粒子１２１と共にガラス、アクリル、ポリカーボネートなどの透明合成樹脂粒子などの透明ビーズ（図示せず）を分散させてもよい。
【０２８５】
透明板状部材（またはシート状部材）１２３の屈折率と前記透明ビーズの屈折率を異ならせることにより、応力発光体部材１５０からの発光は散乱されて光触媒層１１０をほぼ均一に照射できる。
【０２８６】
応力発光体部材１５０の透明織布、不織布１２３に応力発光粒子１２１と共にガラス、アクリル、ポリカーボネートなどの透明合成樹脂粒子などの透明ビーズ（図示せず）を接着、融着させて担持してもよい。
【０２８７】
光触媒部材１１０として、応力発光体部材１５０から発光する光線を吸収し、この光線により励起されて光触媒活性を発現する光触媒材料または光触媒材料を含有する光触媒層１１０を用いることができる。
【０２８８】
光触媒層１１０は、例えば光透過性の良好な透明有機バインダー１１２を含む溶剤、水などの液体に複数の粒子状の光触媒材料１１１を混合分散させて応力発光体部材１５０の表面に塗布、乾燥させて形成することができる。
【０２８９】
光触媒層１１０は、透明有機バインダー１１２内に複数の光触媒粒子１１１と共に活性炭（カーボンブラック）、アパタイト、シリカ（ＳｉＯ2）、シリカゲル、アルミナ（Ａｌ2Ｏ3）、ジルコニア（ＺｒＯ3）、マグネシア（ＭｇＯ）、四三酸化鉄（Ｆｅ3Ｏ4）などの多孔性粒子からなる臭気性ガスなどを吸着することができる複数の粒子状の吸着材（図示せず）を混入してもよい。
【０２９０】
真空蒸着法、スパッタリング法、ＣＶＤなどの公知の物理的または化学的沈着堆積法により光触媒材料を応力発光体部材１５０の表面に形成して、光触媒薄膜（膜）１１０とすることができる。
【０２９１】
応力発光体部材１５０からの発光光線の波長範囲（発光スペクトル）と光触媒１１１の吸収波長範囲（吸収スペクトル）とが少なくとも部分的に重なるように、応力発光体１２１と光触媒１１０の材料の組み合わせを選択して用いる。
【０２９２】
したがって光触媒１１１は応力発光体１２１からの発光光線を吸収して、励起され光触媒活性を発現する。
【０２９３】
（第４の実施の形態）
【０２９４】
本発明の第４の実施の形態を図１０、図１１を参照して記述する。
【０２９５】
図１０は本発明の第４の実施の形態の光触媒装置を示す概略斜視図である。
【０２９６】
図１１は図１０の線Ｙ２−Ｙ２に沿って光触媒装置を切断して示す第４の実施の形態の概略拡大断面図である。
【０２９７】
本発明の第４の実施の形態は、前述の第１の実施の形態の一変形である。
【０２９８】
図９を参照して、光触媒装置３３０は、基材（支持体、基体）１３０と、基材１３０の表面に配置された応力発光体部材１２０と、応力発光体部材１２０と密接または接着して配置された透明中間部材１６０と透明中間部材１６０と密接または接着して配置された光触媒部材１１０からなる。
【０２９９】
応力発光部材１２０として、外力の印加により発光する応力発光体材料または応力発光体材料を含有する応力発光層１２０を用いることができる。
【０３００】
光触媒部材１１０として、応力発光層１２０から発光する光線を吸収し、この光線により励起されて光触媒活性を発現する光触媒材料または光触媒材料を含有する光触媒層１１０を用いることができる。
【０３０１】
第４の実施の形態では、応力発光部材１２０と光触媒部材１１０の間に透明中間部材１６０を介在させた点が第１の実施の形態と異なり、その他は第１の実施の形態と同一である。
【０３０２】
透明中間部材１６０は、例えば、応力発光体として酸化および、または還元反応により変質、劣化しやすい素材を用いる場合に、光触媒部材１１０に含有される光触媒粒子１１１が活性化したときの酸化および、または還元反応により応力発光部材１２０の応力発光粒子が変質、劣化など悪い影響を受けないようにするために応力発光部材１２０と光触媒部材１１０を隔離するために設けることができる。
【０３０３】
透明中間部材１６０としては、例えば、酸化および、または還元反応などの影響をほとんど受けないシリコーン樹脂、フッ素樹脂を用いることができる。
【０３０４】
（第５の実施の形態）
【０３０５】
本発明の第５の実施の形態を図１２、図１３を参照して記述する。
【０３０６】
図１２は本発明の第５の実施の形態の光触媒装置を示す概略斜視図である。
【０３０７】
図１３は図１２の線Ｙ３−Ｙ３に沿って光触媒装置を切断して示す第５の実施の形態の概略拡大断面図である。
【０３０８】
本発明の第５の実施の形態は、前述の第３の実施の形態の一変形である。
【０３０９】
図１２、図１３を参照して、光触媒装置３４０は、支持体を兼ねる応力発光体部材１５０と、応力発光体部材１５０と密接または接着して配置された透明中間部材１６０と透明中間部材１６０と密接または接着して配置された光触媒部材１１０からなる。
【０３１０】
応力発光体部材１５０は、アクリル樹脂、ポリカーボネート樹脂、シリコーン樹脂、フッ素系樹脂などの任意の透明高分子化合物、またはガラスからなる透明板状部材（またはシート状部材）１２３と、透明板状部材１２３内に分散された複数の応力発光粒子１２１からなる。
【０３１１】
光触媒部材１１０として、応力発光体部材１５０から発光する光線を吸収し、この光線により励起されて光触媒活性を発現する光触媒材料または光触媒材料粒子１１１を透明バインター１１２内に含有する光触媒層１１０を用いることができる。
【０３１２】
第５の実施の形態では、応力発光体部材１５０と光触媒部材１１０の間に透明中間部材１６０を介在させた点が第３の実施の形態と異なり、その他は第３の実施の形態と同一である。
【０３１３】
透明中間部材１６０は、例えば、応力発光体として酸化および、または還元反応により変質、劣化しやすい素材を用いる場合に、光触媒部材１１０に含有される光触媒粒子１１１が活性化したときの酸化および、または還元反応により応力発光部材１２０の応力発光粒子が変質、劣化など悪い影響を受けないようにするために応力発光体部材１５０と光触媒部材１１０を隔離するために設けることができる。
【０３１４】
透明中間部材１６０としては、例えば、酸化および、または還元反応などの影響をほとんど受けないシリコーン樹脂、フッ素樹脂を用いることができる。
【０３１５】
（第６の実施の形態）
【０３１６】
本発明の第６の実施の形態を図１４、図１５を参照して記述する。
【０３１７】
図１４は本発明の第６の実施の形態の光触媒装置を示す概略斜視図である。
【０３１８】
図１５は図１４の線Ｙ４−Ｙ４に沿って光触媒装置を切断して示す第６の実施の形態の概略拡大断面図である。
【０３１９】
本発明の第６の実施の形態は、前述の第２の実施の形態の一変形である。
【０３２０】
図１１を参照して、光触媒部材２５０は基材（基体、支持体）１３０と、基材１３０の表面に配置された応力発光体と光触媒を共に含有する応力発光体−光触媒複合部材１７０からなる。
【０３２１】
本実施の態様では、応力発光体−光触媒複合部材１７０は、光透過性の良好な透明バインダー１１３内に、複数の応力発光体−光触媒複合粒子１７１を分散、混合して含有したものである。
【０３２２】
第２の実施の形態では、複数の応力発光体粒子と複数の複数の光触媒粒子が透明有機バインダー内に分散しているのに対して、第３の実施の形態では、応力発光体粒子と光触媒粒子が一体化された応力発光体−光触媒複合粒子１７１が透明バインダー１１３内に分散している点が第２の実施の形態と異なり、その他については両者は同一である。
【０３２３】
図１１に示すように、第３の実施の形態では、応力発光体−光触媒複合粒子１７１は応力発光体粒子の表面に直接または透明結合材を介して応力発光体粒子と比較して粒径の小さな複数の光触媒粒子が担持されて互いに一体化している。
【０３２４】
したがって応力発光体粒子と光触媒粒子との距離が存在しないか、または極めて小さいので応力発光体粒子からの発光を最大限受光出来ることになり、光触媒の光触媒活性が向上する。
【０３２５】
（第７の実施の形態）
【０３２６】
本発明の第７の実施の形態を図１６を参照して記述する。
【０３２７】
図１６は本発明の第７の実施の形態の光触媒装置を示す概略拡大断面図である。
【０３２８】
図１６に示すように、光触媒装置３６０は、応力の印加により発光する応力発
光粒子を含有する複数の応力発光素子１２１と、光触媒粒子を含有する複数の
光触媒素子１１１と、応力発光素子１２１と光触媒素子１１１を含有する光透
過性部材１１４からなる。
【０３２９】
図１６では、光触媒素子１１１が主として光透過性部材１１４の表面の近辺に
偏在して配置されている。
【０３３０】
応力発光素子１２１が主として光透過性部材１１４の内部に配置されてもよい。
【０３３１】
図１６では、光触媒素子１１１を主として光透過性部材１１４の一表面の近辺に配置しているが、光触媒素子１１１を両表面（前面および裏面）の近辺に配置してもよい。
【０３３２】
この光触媒装置３６０は、光触媒素子１１１を主として光透過性部材１１４の表面（前面および、または裏面）の近辺に配置することにより、光触媒装置３６０の表面と接触した有機物、汚染ガスを効率的に分解することが出来る。
【０３３３】
図１６では、光触媒素子１１１が主として光透過性部材１１４の表面の近辺に
偏在しているが、その替わりに光透過性部材１１４に複数の応力発光素子１２
１と複数の光触媒素子１１１をほぼ均一に分散してもよい。
【０３３４】
この均一分散型光触媒装置３６０を製造する方法としては。例えば、液状の未硬化透明樹脂、未硬化透明ゴム内に複数の応力発光粒子１１１と複数の光触媒粒子１２１を混合分散させ、これを所定の厚さの板状、シート状形状などの扁平部材にして、加熱または光照射などの硬化剤の硬化条件を与えることにより、板状、シート状などの扁平部材に構成した自己支持型光触媒装置３６０が得られる。
【０３３５】
この実施の形態の光触媒装置３６０は、例えば図７に示す基材（支持体）１３０を用いない自己支持型光触媒装置である。
【０３３６】
自己支持型とする替りに、光触媒装置３６０を、例えば図７に示す基材（支持体）１３０に形成しても良い。
【０３３７】
前述の未硬化透明樹脂、未硬化透明ゴムとしては、例えば、透明エポキシ樹脂、透明シリコーン樹脂、透明天然または合成ゴムなどに硬化剤を含有させたものを用いることができる。
【０３３８】
例えば、アクリル樹脂、ポリカーボネート樹脂、ポリエチレン樹脂、ポリプロピレン樹脂などの透明を有する熱可塑性樹脂、透明を有する熱可塑性エラストマーに複数の応力発光粒子１１１と複数の光触媒粒子１２１を混合分散させた顆粒状などの成型用マスターバッチを加熱成型して所定の厚さの板状、シート状の形状にすることにより、例えば図７に示す基材（支持体）１３０を用いない板状、シート状の構成の自己支持型光触媒部材２３６０が得られる。
【０３３９】
（第８の実施の形態）
【０３４０】
本発明の第８の実施の形態を図１７を参照して記述する。
【０３４１】
図１７は本発明の第８の実施の形態の自己支持型光触媒装置を示す概略拡大断面図である。
【０３４２】
本発明の第８の実施の形態は、図１１における基材（支持体）１３０を削除した例を示す。
【０３４３】
図１７に示すように、自己支持型光触媒装置３７０は、光透過性部材１１５に、少な
くとも一つの応力発光粒子を含有する複数の応力発光素子１２１と少なくとも
一つの光触媒粒子を含有する複数の光触媒素子１１１を分散している。
【０３４４】
光透過性部材１１５をシート状、板状の扁平部材とすることにより、光触媒装置３７０をシート状、板状の扁平光触媒部材とすることが出来る。
【０３４５】
図１７に示す光透過性部材１１５は、空孔、気孔などの複数の気体透過路１１５Ａを有する気体透過性部材からなる。外部の臭気、汚染気体などの気体を光触媒装置３７０の内部に導き、および、または光触媒装置３７０の両表面を通過することが出来る。
【０３４６】
このように光透過性部材１１５として気体透過路１１５Ａを有する気体透過性部材を用いることにより、外部の臭気、汚染気体などの気体を光触媒装置３７０の内部に導き、および、または光触媒装置３７０の両表面を通過することが出来る。
【０３４７】
したがって、外部の気体は光触媒装置３７０の表面近辺に存在する光触媒素子１１１のみならず、光触媒装置３７０の内部に存在する光触媒素子１１１ともよく接触することが出来ので、外部の臭気、汚染気体などの気体を効率的に分解し、脱臭または浄化することが出来る。
【０３４８】
光透過性部材１１５としては、スポンジ状の光透過性合成樹脂部材に限定されず、例えば織布、不織布など任意の気体透過性および光透過性部材を用いることができる。
【０３４９】
この実施の形態の光触媒装置３７０は、例えば図７に示す基材（支持体）１３０を用いない自己支持型光触媒装置である。
【０３５０】
自己支持型とする替りに、光触媒装置３７０を、例えば図７に示す基材（支持体）１３０に形成しても良い。
【０３５１】
光触媒装置３７０は、例えば、透明エポキシ樹脂、透明シリコーン・ゴムなどの硬化剤と気体透過性とするための発泡剤を含有させた液状の未硬化透明樹脂、未硬化ゴム内に複数の応力発光体粒子１２１と複数の光触媒粒子１１１を混合分散させ、これを所定の厚さの板状、シート状の形状にして、加熱または光照射などの硬化剤の硬化条件を与えることにより得ることができる。
【０３５２】
また光触媒装置３７０は、例えば、アクリル樹脂、ポリカーボネート樹脂、ポリエチレン樹脂、ポリプロピレン樹脂などの透明を有する熱可塑性樹脂、透明を有する熱可塑性エラストマーに気体透過性とするための発泡剤と複数の応力発光体粒子１２１と複数の光触媒粒子１１１を混合分散させた顆粒状などの成型用マスターバッチを加熱成型して所定の厚さの板状、シート状の形状にすることにより得ることができる。
【０３５３】
（第９の実施の形態）
【０３５４】
本発明の第９の実施の形態を図１８を参照して記述する。
【０３５５】
図１８は本発明の第８の実施の形態の自己支持型光触媒装置を示す概略拡大断面図である。
【０３５６】
図１８に示すように光触媒部材３８０は、空孔、気孔などの複数の気体透過路１１５Ａを有する気体透過性部材からなる気体透過性透明部材１１５と、気体透過性透明部材１１５に混合、分散した複数の応力発光体−光触媒複合粒子１７１からなる。
【０３５７】
応力発光体−光触媒複合粒子１７１は、少なくとも一つの応力発光体粒子を含有する応力発光素子と少なくとも一つの光触媒粒子を含有する光触媒素子を一体化して粒子状複合体したものである。
【０３５８】
図１８に示す応力発光体−光触媒複合粒子１７１は、一つの応力発光素子の表面に複数の光触媒素子を担持したものある。
【０３５９】
これとは反対に、応力発光体−光触媒複合粒子１７１は、一つの光触媒素子の表面に複数の応力発光素子を担持したものでも良い。
【０３６０】
光透過性部材１１５をシート状、板状の扁平部材とすることにより、光触媒装置３７０をシート状、板状の扁平状光触媒部材３８０とすることが出来る。
【０３６１】
図１８に示す光透過性部材１１５は、図１７に示した透過性部材１１５と同様に空孔、気孔などの複数の気体透過路１１５Ａを有する気体透過性部材からなる。
【０３６２】
外部の臭気、汚染気体などの気体を光触媒装置３８０の内部に導き、および、または光触媒装置３８０の両表面を通過することが出来る。
【０３６３】
それにより、外部の臭気、汚染気体などの気体を光触媒装置３８０の内部に導き、および、または光触媒装置３８０の両表面を通過することが出来る。
【０３６４】
したがって、外部の気体は光触媒装置３８０の表面近辺に存在する応力発光体−光触媒複合粒子１７１のみならず、光触媒装置３８０の内部に存在する応力発光体−光触媒複合粒子１７１ともよく接触することが出来ので、外部の臭気、汚染気体などの気体を効率的に分解し、脱臭または浄化することが出来る。
【０３６５】
光透過性部材１１５としては、スポンジ状の光透過性合成樹脂部材に限定されず、例えば織布、不織布など任意の気体透過性および光透過性部材を用いることができる。
【０３６６】
この実施の形態の光触媒装置３８０は、例えば図７に示す基材（支持体）１３０を用いない自己支持型光触媒装置である。
【０３６７】
自己支持型とする替りに、光触媒装置３８０を、例えば図７に示す基材（支持体）１３０に形成しても良い。
【０３６８】
光触媒装置３８０は、例えば、透明エポキシ樹脂、透明シリコーン・ゴムなどに硬化剤と気体透過性とするための発泡剤を含有させた液状の未硬化透明樹脂、未硬化ゴム内に複数の応力発光体−光触媒複合粒子１７１を混合分散させ、これを所定の厚さの板状、シート状の形状にして、加熱または光照射などの硬化剤の硬化条件を与えることにより得られる。
【０３６９】
光触媒装置３８０は、例えば、アクリル樹脂、ポリカーボネート樹脂、ポリエチレン樹脂、ポリプロピレン樹脂などの透明を有する熱可塑性樹脂、透明を有する熱可塑性エラストマーに気体透過性とするための発泡剤と複数の応力発光体−光触媒複合粒子１７１を混合分散させた顆粒状などの成型用マスターバッチを加熱成型して所定の厚さの板状、シート状の形状にすることにより、板状、シート状の構成の自己支持型光触媒装置が得られる。
【０３７０】
（第１０の実施の形態）
【０３７１】
本発明の第１０の実施の形態を図１９、図２０を参照して記述する。
【０３７２】
図１９Ａ、図１９Ｂは本発明の第１０の実施の形態の光触媒部材を示す概略平面図である。
【０３７３】
図２０は、図１９Ａの線Ｙ４−Ｙ４または図１９Ｂの線Ｙ５−Ｙ５に沿って切断した概略拡大断面図である。
【０３７４】
図１９Ａ、図１９Ｂ、図２０に示すように、第９の実施の形態の光触媒装置３９０Ａ、３９０Ｂは、基材１３０の表面にほぼ全面的に応力発光体膜（応力発光体層）などの膜状、シート状の応力発光部材１２０を形成し、更に応力発光部材１２０の表面に複数の膜状の光触媒部材１１６Ａ、１１６Ｂを形成、配置している。
【０３７５】
図１９Ａ、図２０に示すように、光触媒装置３９０Ａは、海島構成であり、海状の応力発光膜（応力発光部材）１２０上に点などからなる島状に孤立した複数の光触媒膜（光触媒部材）１１６Ａが形成されている。
【０３７６】
図１９Ｂ、図２０に示すように、光触媒装置３９０Ｂは、海島構成であり、海状の応力発光膜（応力発光部材）１２０上に線、縞などからなる島状に孤立した複数の光触媒膜（光触媒部材）１１６Ｂが形成されている。
【０３７７】
応力発光部材１２０は、複数の応力発光粒子１２１を透明結合材として機能する膜、シート１２２の内部に分散している。
【０３７８】
光触媒膜（光触媒層）１１６Ａ、１１６Ｂは、複数の光触媒粒子１１１を透明結合材として機能する点状、縞状の膜、シート１１２の内部に分散している。
【０３７９】
これに対して、第１の実施の形態の光触媒装置３００は、応力発光部材１２０の表面にほぼ全面的に光触媒膜（光触媒層）１１０などの膜状、シート状の光触媒部材を形成、配置している点が、第１０の実施の形態の光触媒装置３９０Ａ、３９０Ｂと異なる。
【０３８０】
第１０の実施の形態の光触媒装置３９０Ａ、３９０Ｂでは、応力発光体膜１２０の表面に孤立した複数の光触媒膜（光触媒層）１１６Ａ、１１６Ｂが形成されているので、応力発光体膜１２０は光触媒膜１１６Ａ、１１６Ｂの未形成面である露出面１２３を有することになる。
【０３８１】
したがって光触媒装置３９０Ａ、３９０Ｂに外力が印加されるときに応力発光体膜１２０から発光する光線が可視光線の場合には、この可視光線は１１６Ａ、１１６Ｂを励起すると共に、応力発光体膜１２０の露出面１２３から外部に出射して観察され、照明、表示、標示などに利用される。
【０３８２】
図２０において、応力発光部材１２０と光触媒部材１１６Ａ、１１６Ｂの積層体が自己支持性を有するときには、基材１３０を削除し、省略してもよい。
【０３８３】
（第１１の実施の形態）
【０３８４】
本発明の第１１の実施の形態を図２１（図２１Ａ、図２１Ｂ）、図２２を参照して記述する。
【０３８５】
図２１Ａ、図２１Ｂは、本発明の第１１の実施の形態の光触媒装置を示す概略平面図である。
【０３８６】
図２２は図２１Ａの線Ｙ６−Ｙ６および図２１Ｂの線Ｙ７−Ｙ７に沿って切断した概略拡大断面図である。
【０３８７】
図２１（図２１Ａまたは図２１Ｂ）および図２２に示すように、第１１の実施の形態の光触媒装置４００Ａまたは４００Ｂは、それぞれ基材１３０の表面に複数の応力発光体膜（応力発光体層、応力発光部材）１２１Ａまたは１２１Ｂと複数の光触媒膜（光触媒層、光触媒部材）１１７Ａまたは１１７Ｂを並列に分布して配置したものである。
【０３８８】
図２１Ａ、図２２に示すように、光触媒装置４００Ａは、基材１３０の表面に形成した円形など任意の形状の点状パターンを有する複数の光触媒膜１７１Ａと、基材１３０の表面の光触媒膜１７１Ａが存在しない箇所に形成した応力発光体膜１２１Ａとからなる。
【０３８９】
図２１Ａに示すように、複数の島状の光触媒膜１７１Ａと一つの海状の応力発光体膜１２１Ａの形成パターンは海島構造をなしている。
【０３９０】
これとは反対に、光触媒膜１７１Ａを海状パターンとし、応力発光体膜１２１Ａを複数の島状パターンとしても良い。
【０３９１】
図２１Ｂ、図２２に示すように、光触媒装置４００Ｂは、直線などの線状パターン、ジグザグ、波状などの非線状パターンを有する複数の光触媒膜１７１Ｂと、線状パターン、非線状パターンを有する複数の応力発光体膜１２１Ｂとを基材１３０の表面に交互に並列して配置したものである。
【０３９２】
図２２では、光触媒膜１７１Ａ、１７１Ｂと応力発光体膜１２１Ａ、１２１Ｂの高さをほぼ等しく描かれているが、光触媒膜１７１Ａ、１７１Ｂの高さと応力発光体膜１２１Ａ、１２１Ｂの高さを異ならせても良い。
【０３９３】
応力発光体膜１２１Ａ、１２１Ｂの表面に、更に光触媒膜（図示せず）を形成しても良い。
【０３９４】
応力発光体膜１２１Ａ、１２１Ｂは、複数の応力発光粒子１２１を透明結合材として機能する膜、層１２２の内部に分散してもよい。
【０３９５】
光触媒膜１７１Ａ、１７１Ｂは、複数の光触媒粒子１１１を透明結合材として機能する膜、層１２２の内部に分散してもよい。
【０３９６】
したがって光触媒装置４００Ａまたは４００Ｂに外力が印加されるときに応力発光体膜１２１Ａ、１２１Ｂが発光し、この一部の発光光線が横方向に配置されている光触媒膜１７１Ａ、１７１Ｂを励起して光触媒活性を発揮する。
【０３９７】
上方向に進む発光光線は外部に出射され、照明、表示、標示などに寄与する。
【０３９８】
図１５では応力発光体−光触媒複合膜（応力発光体−光触媒層）１１７は、透明結合材膜１１２内に別々の光触媒粒子１１１と応力発光粒子１１４を混合、分散させているが、別々の光触媒粒子１１１と応力発光粒子１１４の替りに、図１１に示す応力発光体−光触媒複合粒子１７１を用いてもよい。
【０３９９】
（本発明の各種分野への応用例）
【０４００】
本発明を各種の分野に応用した幾つかの本発明の実施の形態を以下に例示的に記載する。
【０４０１】
本発明は、以下に示す実施例に何ら限定されず、機械的な刺激、摩擦力、圧力、振動を含む任意の応力（機械的刺激、機械的エネルギー）が加わる人体、動物を含む任意の自然物および、または任意の人工物に適用することができる。
【０４０２】
本発明は、例えば、靴、マッサージ装置、電気カミソリ、トイレの便座などの「生活、健康関連分野」に適用して脱臭、抗菌、防汚などの作用を発揮する。
【０４０３】
また本発明は、例えば、パソコンのキーボード、マウス、マウスパッド、タッチ・スクリーンなどの入力装置、携帯電話などの「情報通信技術（ＩＴ）分野」に適用して脱臭、抗菌、防汚などの作用を発揮する。
【０４０４】
また本発明は、例えば、床、舗装道路、タイル、マットなどの「建築、土木関連分野」に適用して脱臭、抗菌、防汚などの作用を発揮する。
【０４０５】
また本発明は、例えば、自動車、自転車、操作ハンドル、タイヤなどの「乗物関連分野」などに適用して脱臭、抗菌、防汚などの作用を発揮する。
【０４０６】
更に本発明は、例えば、各種の押しボタン、冷蔵庫、電子レンジなどの取手、ドア・ノブなどに適用して脱臭、抗菌、防汚などの作用を発揮する。
【０４０７】
更に本発明は、例えば、各種の押しボタン、各種の家具などの脱臭、抗菌、防汚などに適用できる。
【０４０８】
更に本発明は、例えば、扇風機の羽の防汚、風力発電の風車の防汚などに適用できる。
【０４０９】
（第１２の実施の形態）
【０４１０】
本発明の第１２の実施の形態は、本発明を、任意の押しボタン、キートップに適用した一例を示す。
【０４１１】
上記押しボタン、キートップは、例えば、パソコン、電卓、携帯電話、電子ゲーム機、電子翻訳機などのキーボード、各種制御装置、テレビジョン受像機、ラジオ受信機、エアーコンデッショナー（空気調和機）、リモート・コントロール装置（遠隔制御機：リモート・コントローラ）、各種の家電機器、照明装置などに用いられる押し圧部である。
【０４１２】
本発明の第１２の実施の形態の押しボタン、キートップなどの押し圧部の一例を図２３を参照して説明する。
【０４１３】
図２３は、本発明の第１２の実施の形態を示す概略斜視図および部分Ｐ１を拡大して示す概略断面図である。
【０４１４】
図２３に示すように、押しボタン、キートップなどの自己抗菌性押し圧部４１０は、例えば応力発光部材１５０と応力発光部材１５０の表面に形成され光触媒部材１１０からなる。
【０４１５】
例えば、応力発光部材１５０は、透明または半透明の光透過性樹脂１２３の内部に予め複数の応力発光粒子１２１を分散して含有した板状部材である。
【０４１６】
例えば、光触媒部材１１０は、板状の応力発光部材１５０の表面上に積層、配置、形成され、透明または半透明の光透過性樹脂１１２の内部に予め複数の光触媒粒子１１１を分散して含有した板状、膜状、層状部材である。
【０４１７】
光触媒部材１１０の表面または表面に形成された数字、アルファベットなどの文字パターン状溝部に、光触媒粒子１１１を含む光透過性の有色、着色文字パターン層４１１を形成しても良い。
【０４１８】
抗菌性押し圧部４１０は、上述の構造のみならず、例えば図５、図７、図９、図１１、図１３、図１５、図１６、図１７、図１８、図２０、図２２などに示すように応力発光粒子と光触媒粒子を含む任意な構造としても良い。
【０４１９】
指、ペンなどにより抗菌性押し圧部４１０の表面を押し圧すると外力（押し圧力）ＥＦが抗菌性押し圧部４１０に印加されるときに、この外力（押し圧力）ＥＦが応力発光部材１５０に伝達され、応力発光部材１５０からの発光光線が光触媒部材１１０に受光される。
【０４２０】
この発光光線により光触媒部材１１０内の光触媒粒子１１１が励起され、光触媒部材１１０の表面に付着した汗、皮脂、細菌などの有機成分が光触媒作用により分解され光触媒部材１１０の表面が抗菌化され、その表面が自己洗浄（セルフ・クリーニング）される。
【０４２１】
（第１３の実施の形態）
【０４２２】
本発明の第１３の実施の形態は、図２４を参照して本発明を、人体と接触する部材に適用した一例を示す。
【０４２３】
図２４は、本発明の第１３の実施の形態を示す概略立面図およびその一部Ｐ２を拡大して示す概略断面図である。
【０４２４】
図２４に示すように、車両などの客室内に設けられる吊り手４２０（通常、吊り革と呼ばれている）は、客室内の上部に固定された水平方向に伸びる吊りパイプ（吊り棒）４２４と握り部（グリップ部）４２１と、垂直方向に伸びる帯状の支持部材４２２からなる。
【０４２５】
通常輪状帯からなる支持部材４２２は、その上端が吊り棒４２４内に挿入され、固定具（図示せず）により吊り棒４２４に固定されている。
【０４２６】
握り部（グリップ部）４２１は、通常、円形、三角形などの環状の構造であり、合成樹脂からなることが出来る。
【０４２７】
支持部材４２２は、その下端が環状の握り部（グリップ部）４２１内に固定してまたは回転自在に挿入されている。
【０４２８】
支持部材４２２には、その輪状部の両面に一対の固定具４２３が設けられ、ネジ４２３ａなどによりその輪状部の両面が挟まれて固定されている。
【０４２９】
握り部（グリップ部）４２１は、通常合成樹脂の輪からなり、その表面に部分的または全面的に複数の光触媒粒子と複数の応力発光粒子を光透過性バインダー樹脂内に分散した光触媒−応力発光複合層１４０が形成されている。  
【０４３０】
光触媒−応力発光複合層１４０を用いる替わりに、複数の光触媒粒子１１１と複数の応力発光粒子１２１を予め光透過性合成樹脂シート部材（またはテープ状部材）１１３内に分散して含有し、そのシート状部材１１３を従来の握り部（グリップ部）４２１の表面上に接着または巻き付けて設けても良い。
【０４３１】
光透過性合成樹脂シート部材１１３として、予め複数の光触媒粒子１１１と複数の応力発光粒子１２１を含有した熱収縮性合成樹脂シートまたは形状記憶性合成樹脂シートを用いても良い。
【０４３２】
（第１４の実施の形態）
【０４３３】
本発明の第１４の実施の形態は、図２５を参照して本発明を、人体と直接的または間接的に接触する部材に適用した他の一例を示す。
【０４３４】
本発明の第１４の実施の形態は、本発明をマーサージ装置に適用した一例を示す。
【０４３５】
図２５は、本発明の第１４の実施の形態を示しその主要部を断面として示す概略側面図およびその一部Ｐ３を拡大して示す概略断面図である。
【０４３６】
図２５は、肩、首、足、手、頭などの身体をマーサージする手持ち型（ハンド・ヘルド：  ｈａｎｄ−ｈｅｌｄ）マーサージ装置の一例を示す。
【０４３７】
手持ち型マーサージ装置の替わりに、本発明を椅子型などのほぼ全身を同時にマーサージする全身型マーサージ装置などの他の任意のマーサージ装置に適用しても良い。
【０４３８】
図２５に示すように、手持ち型マーサージ装置４３０は、中空ケース４３１ａ、４３１ｂと、中空ケース４３１ａ、４３１ｂの先端に固定されたマーサージ頭部（マーサージ・ヘッド）４３７からなる。
【０４３９】
マーサージ頭部（マーサージ・ヘッド）４３７は、ヘッド・ケース４３５とその内部に配置された振動発生装置、押し圧発生装置などのマーサージ力発生装置４３６とマーサージ力発生装置４３６と接続された弾性ヘッド４３７と弾性ヘッド４３７の表面に配置されたシート状などの自己励起型抗菌部材１４０からなる。
【０４４０】
マーサージ力発生装置４３６は、例えば電磁振動子、圧電振動子、振動モーター（偏芯モーター）、電磁ソレノイドなどの任意のマーサージ力発生素子を含む。
【０４４１】
弾性ヘッド４３７は、天然ゴム、シリコーン・ゴムを含む人工ゴムなどからなる。
【０４４２】
中空ケース４３１ａ、４３１ｂの下方向の部分４３１ｂは手で握るグリップ部である。
【０４４３】
中空ケース４３１ａ、４３１ｂの下方向の部分４３１ｂの内部には電池などの電源４３３を収納する電源空間がある。
【０４４４】
グリップ部４３１ｂの近辺にスイッチ４３１が配置され、配線４３４によりスイッチ４３１と電源４３１ｂとマーサージ力発生装置４３６が電気的に接続されている。  
【０４４５】
例えば、自己励起型抗菌部材１４０は、シリコーン樹脂、天然ゴム、人工ゴムなどの光透過性弾性体１１２の内部に複数の光触媒粒子１１と複数の応力発光体粒子１２１が分散して含有している。  
【０４４６】
自己励起型抗菌部材１４０は、図７と同様な構成であるが、その替わりに例えば図５、図９、図１１、図１３、図１５、図１６、図１７、図１８、図２０、図２２などに示すように応力発光粒子と光触媒粒子を含む任意な構造としても良い。
【０４４７】
スイッチ４３１をＯＮすると、電源４３１ｂから電力がマーサージ力発生装置４３６に供給され振動、押し圧力などのマーサージ力が発生する。
【０４４８】
この振動、押し圧力が弾性ヘッド４３７、自己励起型抗菌部材１４０に伝達され、自己励起型抗菌部材１４０と直接または衣類を経由して間接的に接触して身体をマッサージする。
【０４４９】
自己励起型抗菌部材１４０に振動、押し圧力などの外力が伝達されると自己励起型抗菌部材１４０の応力発光体１２１が発光し、この発光光線を受光した光触媒１１１が励起されて光分解活性を発揮し、自己励起型抗菌部材１４０の表面に付着した皮脂、細菌などの有機物が分解されてその表面が浄化される。  
【０４５０】
このようにして手持ち型マーサージ装置４３０は身体と直接的また間接的に接触する自己励起型抗菌部材１４０の表面が常に清潔に保たれる。
【０４５１】
自己励起型抗菌部材１４０は、図７と同様な構成であるが、その替わりに例えば図５、図９、図１１、図１３、図１５、図１６、図１７、図１８、図２０、図２２などに示すように応力発光粒子と光触媒粒子を含む任意な構造としても良い。
【０４５２】
（第１５の実施の形態）
【０４５３】
本発明は、靴を構成する中敷、靴底、甲革（アッパー）などの任意の部材に適用することができる。
【０４５４】
本発明の第１５の実施の形態は、本発明を靴を構成する部材に適用した一例として靴の中敷（インソール）を示す。
【０４５５】
本発明の第１５の実施の形態を図２６を参照して記述する。
【０４５６】
図２６は靴の中敷（インソール）を示す概略斜視図およびその一部分Ｐ４を拡大して示す概略断面図である。
【０４５７】
本発明の第１５の実施の形態の靴の中敷（インソール）４４０は、透明、半透明の光透過性を有する中敷１４０に複数の前述の応力発光体粒子１２１と複数の前述の光触媒粒子１１１を含有するものである。
【０４５８】
図１６に示した靴の中敷４４０は、合成繊維、天然繊維、合成皮、天然皮などから成る単層の織布、不織布の中敷１４２に、応力発光体粒子１２１と光触媒粒子１１１を担持、保持したものである。
【０４５９】
更に中敷４４０に、応力発光体粒子１２１と光触媒粒子１１１と共に、活性炭素、アパタイト、シリカゲルなどの微小な多孔性を有する多数の周知の吸着剤粒子または脱臭剤粒子を担持、保持しても良い。
【０４６０】
中敷４４０は、合成繊維、天然繊維、合成皮、天然皮に限定されず、例えば、図１７、図１８に示すようなスポンジ状、海綿状などの通気性を有する合成樹脂発泡体、ゴム状弾性を有する合成発泡体、コルクなどの多孔性部材を用いても良い。
【０４６１】
この多孔性部材は、中敷４４０の表面と裏面とが複数の孔によって連通して通気性を有するのが望ましい。
【０４６２】
図２６に示すように中敷４４０における光触媒粒子１１１の分布密度は、人間の足の底面と接触、隣接する中敷４４０の表面側に多くの光触媒粒子１１１を分布させても良い。
【０４６３】
更に図２６に示すように中敷４４０における応力発光体粒子１２１の分布密度は、表面側に多く配置された光触媒粒子１１１より下側に多くの応力発光体粒子１２１を分布させても良い。
【０４６４】
中敷４４０は、図１６と同様な構成であるが、その替わりに例えば図５、図７、図９、図１１、図１３、図１５、図１７、図１８、図２０、図２２などに示すように応力発光粒子と光触媒粒子を含む任意な構成としても良い。
【０４６５】
この中敷４４０は、靴の底に装着され、人間がこの靴を履いて路面、床面を歩行、走行するときに、人体の足の裏面を経由して人体の体重による圧力を受ける。
【０４６６】
人間が路面、床面を歩行、走行すると、路面、床面に接触、離れる都度、中敷は可変的、断続的な圧力を受け加圧される。
【０４６７】
この可変的、断続的な圧力と対応して、中敷４４０に含まれる応力発光体１２１が可変的、断続的などに発光する。
【０４６８】
応力発光体１２１から出射する光線は、例えば光透過性を有する中敷基材１４２を経由して光触媒１１１に照射される。
【０４６９】
この光線は、光触媒１１１を励起する波長光線を含むので、光触媒１１１は光触媒活性を発揮して中敷４４０に付着、吸着した足から出た臭気、汗、皮油などが分解される。
【０４７０】
したがって太陽光線、照明光源など外部光源からの光線を中敷４４０に全く照射せずに自己抗菌効果、自己脱臭効果、自己防汚効果などを発揮する。
【０４７１】
光触媒を含有した靴の中敷は公知（特開２００４−０４９８８８）であるが、人間がこの靴を履いているときには、足が外部光源からの光線を遮断するので光触媒は光触媒活性を全く発揮しない重大な欠点があった。
【０４７２】
靴の中敷は、図２６に示した靴の中敷４４０に限定されず、図５に示した自己励起型光触媒部材３００と相似した３層型の構成としても良い。
【０４７３】
図５に示すような構成の中敷３００は、シート状の通常の中敷基材１３０の表面に応力発光体部材層１２０、光触媒部材層１１０をこの順序で積層して形成し、自己抗菌、脱臭機能を有する３層型の構成としたものである。
【０４７４】
靴の中敷は、図２６に示した靴の中敷４４０に限定されず、図７、図２２に示した自己励起型光触媒部材３１０、４００Ａ、４００Ｂと相似した２層型の構成としても良い。
【０４７５】
図７に示すような構成の中敷３１０は、シート状の通常の中敷基材１３０の表面に複数の応力発光体粒子ｌ２１と複数の光触媒粒子１１１を透明バインダー樹脂１１３内に分散して含有した応力発光体−光触媒複合部材層１４０を形成して配置した自己抗菌、脱臭機能を有する２層型の構成としたものである。
【０４７６】
図２２に示すような構成の中敷４００Ａ、４００Ｂは、シート状の通常の中敷基材１３０の表面に複数の応力発光体部材層１１７Ａ、１１７Ｂと複数の光触媒部材層１２１Ａ、１２１Ｂを並列に配置した自己抗菌、脱臭機能を有する２層型の構成としたものである。
【０４７７】
（第１６の実施の形態）
【０４７８】
本発明は、骨伝導を利用したスピーカー、マイクロフォンなどの音響機器、骨伝導使用装置に適用することができる。
【０４７９】
本発明の第１６の実施の形態は、本発明を高い騒音環境でも使用できる骨伝導を利用したスピーカーに適用した一例を示す。
【０４８０】
本発明の第１６の実施の形態を図２７、図２８を参照して記述する。
【０４８１】
図２７は骨伝導を利用したスピーカーを有する携帯電話の一例を示す概略正面図である。
【０４８２】
図２８は図２７の線Ｙ５−Ｙ５に沿って切断した概略部分断面図である。
【０４８３】
図２７、図２８に示すように、骨伝導型携帯電話４５０は、携帯電話ケース４５１と複数の入力スイッチを有する押しボタン４５２と液晶表示板ＬＣＤなどの表示装置４５３と骨伝導型スピーカー・ユニット４５３とアンテナ４５５などからなる。
【０４８４】
骨伝導型スピーカー・ユニット４５３は、携帯電話ケース４５１の上部に突出して設けられた骨伝導型スピーカー収納ケース４５３Ｃと収納ケース４５３Ｃ内に配置された磁性体枠４５３ａと永久磁石（パーマネント・マグネット）４５３ｅとボイスコイル４５３ｂと磁性体枠４５３ａに固定される振動板４５３ｄからなる。
【０４８５】
更に骨伝導型スピーカー・ユニット４５４は、骨伝導型スピーカー収納ケース４５３Ｃの表面に光触媒と応力発光体を含有した抗菌部材膜、例えば３６０、３７０、３８０が形成されている。
【０４８６】
骨伝導型携帯電話４５０の使用時に、骨伝導型スピーカー・ユニット４５４の骨伝導型スピーカー収納ケース４５３Ｃの表面を振動ヘッド部として顔の一部と接触させて骨伝導により相手の音声振動を聞くことが出来る。
【０４８７】
骨伝導型携帯電話４５０では振動ヘッド部４５３Ｃが顔と接触する必要があるために、汗、皮脂、細菌などの有機物が付着して汚れやすく不潔になりやすい。
【０４８８】
本実施例では音声振動により抗菌部材膜、例えば３６０、３７０、３８０に含まれる応力発光体が発光し、この発光光線により抗菌部材膜、例えば３６０、３７０、３８０に含まれる光触媒が励起されて光活性を発揮し、汗、皮脂、細菌などの有機物を分解して振動ヘッド部４５３Ｃが清潔に保たれる。
【０４８９】
（第１７の実施の形態）
【０４９０】
本発明は、空気清浄スピーカーまたは空気清浄兼発光スピーカーに適用することができる。
【０４９１】
本発明の第１７の実施の形態は、空気清浄スピーカーまたは空気清浄兼発光スピーカーに適用した一例を示す。
【０４９２】
本発明の第１７の実施の形態を図２９を参照して記述する。
【０４９３】
図２９は本発明の第１７の実施の形態を示す概略縦断面図および一部分Ｐ５を拡大して示す概略断面図である。
【０４９４】
図２９に示すように、空気清浄スピーカー（または空気清浄兼発光スピーカー）４６０は、通常のダイナミック（動電型）・スピーカー４６０のコーン型振動板４６６の表面に応力発光型光触媒層、例えば３６０、３７０、３８０を備えている。
【０４９５】
ダイナミック（動電型）・スピーカー４６０は、周知のように、ポールピース４６１と永久磁石（パーマネント・マグネット）  ４６２とスピーカー枠４６４とコーン型振動板４６６とボイスコイルボビン４６５とボイスコイル４６４からなる。
【０４９６】
ポールピース４６１の紙面右側に永久磁石４６２が配置され、永久磁石４６２の紙面右側にプレート４６５を介してスピーカー枠４６４が配置され、スピーカー枠４６４の紙面右側にはコーン型振動板４６６が配置されている。
【０４９７】
更に、ボイスコイルボビン４６５は、ポールピース４６１の中央に突出するセンター突起４６１ａの外周に微小間隔を保って可動自在に配置され、ボイスコイルボビン４６５の外周にボイスコイル４６４が巻付けられている。
【０４９８】
コーン型振動板４６６の紙面右端はスピーカー枠４６４の紙面右端でガスケットにより固定、支持され、コーン型振動板４６６の紙面左端でボイスコイルボビン４６５に固定、支持されている。
【０４９９】
振動板５の紙面左端の中央部にはセンター・キャップ４６７が配置され、センター・キャップ４６７により主としてとしてボイスコイルボビン４６５とセンター突起４６１ａの外周間の微小間隔に外部から塵が侵入するのを防止している。
【０５００】
本実施の形態では、従来のコーン型振動板４６６の表面に部分的または全面的に応力発光体と光触媒を含有した応力発光型光触媒層、例えば３６０、３７０、３８０を形成している。
【０５０１】
応力発光型光触媒層３６０、３７０、３８０は、それぞれ図１６、図１７、図１８と共に前述の各種の実施の形態で説明したのでここではそれらの説明を省略するので前述の実施の形態を参照されたい。
【０５０２】
応力発光型光触媒層３６０、３７０、３８０の替わりに、例えば図５、図７、図９、図１１、図１２、図１３、図１４、図１５、図２０、図２２に示す他の応力発光型光触媒部材３００、３１０、３２０、３３０、３４０、３５０、３９０Ａ、３９０Ｂ、４００Ａ、４００Ｂを用いても良い。
【０５０３】
この場合には、これらの応力発光型光触媒部材３００、３１０、３２０、３３０、３４０、３５０、３９０Ａ、３９０Ｂ、４００Ａ、４００Ｂにおける基材１３０が本実施の形態のスピーカー４６０のコーン型振動板４６６に該当する。
【０５０４】
空気清浄スピーカー（または空気清浄兼発光スピーカー）４６０において、従来のスピーカーと同様に、音響によって変調された電気信号をボイスコイル４６４に入力すると、ボイスコイルボビン４６５の外周のボイスコイル４６４に駆動力（機械的振動）が発生し、この機械的振動をボイスコイルボビン４６５を介してコーン型振動板４６６に伝達し、コーン型振動板４６６から音響が発生する。
【０５０５】
本実施の形態では、従来のコーン型振動板４６６の表面に部分的または全面的に応力発光体と光触媒を含有した応力発光型光触媒層３６０、３７０、３８０などを形成しているので、応力発光型光触媒層の応力発光体が発光し、この発光光線により光触媒が励起されて光触媒活性を発揮し、応力発光型光触媒層と接触した汚染空気を脱臭し浄化する。
【０５０６】
発光光線の一部は外部に放射され、スピーカーからの音量と対応してコーン型振動板４６６が発光し、観察者を楽しませる。
【０５０７】
短波長励起型光触媒を励起する例えば紫外線、紫、青色光線などの短波長可視光線を発する短波長発光型応力発光体に加えて、光触媒をほとんど励起しない緑、赤色などの長波長可視光線を発光する長波長発光型応力発光体を応力発光型光触媒層に含有しても良い。
【０５０８】
この場合には、長波長発光型応力発光体から発生した長波長可視光線は短波長励起型光触媒で吸収されずに透過して外部に出射するのでコーン型振動板４６６から外部に出射する発光輝度が大となる。
【０５０９】
特開２００１−９５０７４などには、発光ダイオードを用いた照明付ダイナミック・スピーカーが開示されているが、発光ダイオードを発光させるために電力を必要とする。
【０５１０】
特開２０００−２７９７６２には、音響信号を出力する振動体と、前記振動体の表面に形成した光触媒薄膜と、前記光触媒薄膜に対向して配設した短波長ＬＥＤとをそなえた空気清浄機能付きスピーカーが開示されている。
【０５１１】
この場合、光触媒薄膜を励起するために点状の短波長発光ダイオードを用いているので発光させるために電力を必要どし、面状の振動体の表面に形成した面状の光触媒薄膜に均一に照射するのに多数の点状の短波長発光ダイオードを必要とし、更に点状の短波長発光ダイオードと面状の光触媒薄膜とをかなり離す必要があるために高輝度発光ダイオードが必要である。
【０５１２】
これらと比較して本実施の形態の空気清浄スピーカー（または空気清浄兼発光スピーカー）  ４６０は、電力を必要としない応力発光体と光触媒を振動板上に形成できるので、非常に簡単な構成により、空気清浄または空気清浄兼発光を行うことが出来る。  
【０５１３】
本実施の形態ではスピーカーとして、ダイナミック（動電型）スピーカーを例示したが、マグネチック（電磁）型、コンデンサ（静電）型、圧電（ピエゾ・エレクトリック）型など音響振動、超音波振動など任意の振動を発生する振動板を有する任意の振動発生手段に適用できることが明らかである。
【０５１４】
（第１８の実施の形態）
【０５１５】
本発明は、体重計、体脂脂肪計、振動型足マッサージ機などの人間が乗る踏み板を有する踏み板装置に適用することができる。
【０５１６】
本発明の第１８の実施の形態は、踏み板装置に適用した一例を示す。
【０５１７】
本発明の第１８の実施の形態を図３０を参照して記述する。
【０５１８】
図３０は本発明の第１８の実施の形態を示す概略斜視図および一部分Ｐ６を拡大して示す概略断面図である。
【０５１９】
図３０に示すように、踏み板装置４７０は、体重計、体脂脂肪計、振動マッサージ機などの本体４７０とその踏み板表面に配置された応力発光型光触媒部材シート４７２を備えている。
【０５２０】
応力発光型光触媒部材シート４７２は、応力発光体と応力発光体からの発光に励起されて光触媒活性を発揮する光触媒からなる。
【０５２１】
例えば、応力発光型光触媒部材シート４７２は、複数の応力発光体粒子１２１をシリコーン・ゴムなどの光透過性かつ多孔性を有する弾性シート１２３内に分散した応力発光体部材シート１２０と、応力発光体層の表面に配置され複数の光触媒粒子１１１をシリコーン・ゴムなどの光透過性かつ多孔性を有する弾性シート１１２内に分散した光触媒部材シート１１０とを積層したものである。
【０５２２】
応力発光型光触媒部材シート４７２は、踏み板装置４７０の踏み面に固定または着脱自在に設置される。
【０５２３】
踏み板装置４７０が電子体重計の場合には、例えば、内部に照符号４７２ａで示す足底マーク部の下部に例えば荷重と対応して電気的特性が変化するする圧電素子または感圧半導体素子などが内蔵されている。
【０５２４】
踏み板装置４７０が体脂肪計の場合には、図３０に参照符号４７２ａで示す足底マーク部が導電性となっていて、人体の抵抗などの電気的特性を検出することにより体脂肪を測定している。
【０５２５】
踏み板装置４７０が体脂肪計の場合には、応力発光型光触媒部材シート４７２内に導電性粒子を混合させて応力発光型光触媒部材シート４７２に導電性を付与するのが望ましい。
【０５２６】
踏み板装置４７０が振動マッサージ機の場合には、内部に電磁振動体などの周知の振動体が内蔵されている。
【０５２７】
人間が踏み板装置４７０の応力発光型光触媒部材シート４７２の上に乗ると応力発光型光触媒部材シート４７２内の応力発光体粒子１２１が発光し、この発光光線により光触媒粒子１１１が励起されて応力発光型光触媒部材シート４７２に付着した皮脂、汗、臭気、細菌などの有機成分が光触媒分解反応により分解され、清浄化される。
【０５２８】
応力発光型光触媒部材シート４７２の替わりに、前述の各種の実施の形態で説明した応力発光型光触媒部材を用いても良い。
【０５２９】
（第１９の実施の形態）
【０５３０】
本発明は、複数の開口を有する固定刃と前記固定刃と接触して移動する移動刃からなる剃刀（カミソリ）に適用できる。
【０５３１】
本発明は、往復運動型、回転運動型などの任意の電気カミソリに適用することができる。
【０５３２】
本発明の第１９の実施の形態は、往復運動型電気カミソリに適用した一例を示す。
【０５３３】
本発明の第１９の実施の形態を図３１、図３２を参照して記述する。
【０５３４】
図３１は、往復運動型電気カミソリの一部を切り欠いて断面として示す概略立面図である。
【０５３５】
図３２は、図３１の要部を示す概略断面図である。
【０５３６】
電気カミソリ（エレクトリック・シェーバー）、例えば往復運動型電気カミソリ４８０は、周知の通り、内刃駆動装置４８８などが収容された本体ケース４８１Ａと、本体ケース４８１Ａの上部周辺の段部４８６ｂに着脱可能に装着される外刃ケース（外刃枠）４８１Ｂからなる。
【０５３７】
本発明の第１９の実施の形態の自己抗菌性、自己浄化性を有する電気カミソリ４８０は、本体ケース４８１Ａの上面４８６ａに内刃台４８２を介して複数の内刃が配置され、内刃４８３を覆う外刃部材４８４が取り付けられた外刃ケース（外刃枠）４８１を本体ケース８１Ａに着脱可能に配置された電気カミソリにおいて、外刃ケース（外刃枠）４８１、外刃部材４８４、内刃４８３または内刃台４８２の少なくとも１つの部材の表面の少なくとも一部に光触媒と共に応力発光材料を配置している。  
【０５３８】
外刃部材４８４は、多数の小孔（開口）を有するほぼ円弧形、半円形などの曲面状とした金属製の刃（網目）からなる。
【０５３９】
外刃部材４８４は、その両側縁に係止部４８４ａを有しており、係止部４８４ａと外刃ケース４８１Ｂの段部４８１ｂが係合されている。
【０５４０】
それにより外刃部材４８４は外刃ケース４８１Ｂの上部の開口４８１ｃを塞ぐようにが交換可能に外刃ケース４８１Ｂの上部に着脱可能に取り付けられる。
【０５４１】
内刃部材４８２、４８３は、内刃台４８２と内刃台４８２上に立設されたほぼ円弧形、半円形などの曲面の複数の内刃４８３からなり、内刃４８３が外刃部材４８４の内曲面と接触するように配置されている。
【０５４２】
本体ケース４８１Ａには、その上部のほぼ中央に設けられた貫通孔４８６ｂを塞ぐ柔軟性、弾力性を有するゴムなどからなる封止部材４８９が設けられている。
【０５４３】
封止部材４８９は、外刃ケース４８１Ｂの内部空間に入る毛屑、髭屑、洗浄液などが本体ケース４８１Ａの内部に侵入するのを防いでいる。  
【０５４４】
内刃取付軸４８５はその下方が封止部材４８９を液密に貫通して本体ケース４８１Ａに内蔵されている内刃駆動装置４８８と接続されている。
【０５４５】
内刃取付軸４８５はその上端が内刃台４８２まで延長し、内刃台４８２の下部に固定された係合部材４８２ａの係合孔に着脱可能に挿入される。
【０５４６】
内刃取付軸４８５の周りにコイルバネ４８７が挿入され、コイルバネ４８７が内刃部材の内刃４８３の曲面を外刃部材４８４の内曲面に押し付け、両曲面を所定の押圧力で密接させている。
【０５４７】
内刃駆動装置４８８はモーターと左右往復機構を有し、内刃駆動装置４８８の駆動により内刃取付軸４８５、内刃部材４８２、４８３を左右に往復運動させ、外刃部材４８４の多数の小孔に挿入されたひげなどの毛を剃っている。
【０５４８】
本発明の第１９の実施の形態の電気カミソリ４８０は、更に、光触媒と応力発光体とを、本体ケース４８１Ａの上面４８６ａと外刃ケース（外刃枠）４８１Ｂによって囲まれた空間に存する少なくとも１つの部材に部分的または全面的に担持したものである。
【０５４９】
即ち、本発明の第１９の実施の形態では、光触媒と応力発光体とを、本体ケース４８１Ａの上面４８６ａ、外刃ケース（外刃枠）４８１Ｂの内面４８１ａ、内刃４８３、内刃台４８２、内刃取付軸４８５、コイルバネ４８７、封止部材４８９および、または係合部材４８２ａに部分的または全面的に配置する。
【０５５０】
更に外刃ケース（外刃枠）４８１Ｂの外面、外刃部材４８４に光触媒と応力発光体とを担持しても良い。
【０５５１】
光触媒と応力発光体の組み合わせは、任意であり、例えば図４ないし図２２に示す前述の各種の実施の形態で説明した応力発光型光触媒部材、応力発光型光触媒部材層３００、３１０、３２０、３３０、３４０、３５０、３６０、３７０、３８０、３９０Ａ、３９０Ｂ、４００Ａ、４００Ｂなどが用いられる。
【０５５２】
応力発光型光触媒部材３００、３１０、３２０、３３０、３４０、３５０、３９０Ａ、３９０Ｂ、４００Ａ、４００Ｂを用いる場合には、基材１３０が本実施の形態の本体ケース４８１Ａ、外刃ケース（外刃枠）４８１Ｂ、内刃４８３、内刃台４８２、内刃取付軸４８５、コイルバネ４８７、封止部材４８９、係合部材４８２ａに該当する。
【０５５３】
電気カミソリ４８０を駆動すると、内刃４８３が外刃４８４と密着しながら左右に往復運動し、その際に周知のようにかなり機械的な振動が発生する。  
【０５５４】
この機械的な振動、摩擦などの応力が上記の部材に担持された応力発光体と光触媒に印加されて応力発光体が発光し、この発光光線を光触媒が受光して励起され光触媒活性を発揮する。  
【０５５５】
したがって光触媒活性により電気カミソリ４８０の上記部材に付着した髭屑、脂肪、悪臭、カビ、細菌等が分解され浄化、脱臭される。
【０５５６】
往復運動型電気カミソリ４８０の替わりに回転運動型など他の任意の形式の電気カミソリに適用できる。
【０５５７】
特許文献、特開平１１−２１６２７６には、外刃（網刃）や内刃、内刃基台部、髭屑収納部、本体に付着した脂肪、垢、汗等を分解ために、外刃、内刃、内刃基台部、髭屑収納部、本体の少なくとも一つの表面に光触媒を備えた電気カミソリが開示されている。
【０５５８】
特開平１１−２１６２７６に記載の電気カミソリは、光触媒を電気カミソリの内部に有するために、外部の光線を光触媒に十分な光を当てることができないために光触媒作用を効果的に発揮できない問題があり、その点を改良するために電気カミソリの内部に発光ダイオードなどの光源を設ける公知技術がある。
【０５５９】
即ち、特許文献、特開２００５−３１２５９９には、本体ケースの上面に内刃台を介して内刃が配備され、内刃を覆う外刃が取り付けられた刃枠を本体ケースに着脱可能に具えた電気カミソリにおいて、刃枠の内面、外刃の内面、内刃又は内刃台の少なくとも１つの部材の表面の少なくとも一部に光触媒が塗布されており、本体ケースには、内部に光触媒の触媒作用を高める光を照射する発光ダイオード、ランプ等の光照射手段と、ケース上面に光照射手段の光を刃枠の内部に導く光透過材料とを具え、光照射手段から照射される光が、本体ケースの上面に配備された光透過材料を介して、光触媒の塗布された部材に当たるようにした電気カミソリが開示されている。
【０５６０】
しかしながら、特許文献、特開２００５−３１２５９９に記載の電気カミソリは、発光ダイオード、ランプ等の光照射手段として電気的光源を用いるために電力を消費し、電気カミソリに内蔵する電池の可能な時間を短縮することになる。  
【０５６１】
これに対して本発明の第１９の実施の形態の電気カミソリ４８０では、電気的光源を不要とし電気的光源を点灯する電力を全く必要としない。
【０５６２】
前述の各種の本発明の実施の形態において、前記応力発光材料(応力発光体、応力発光部材)として機械的エネルギーの印加により前記光触媒を励起する第一のスペクトルを有する光線を発生する第一の応力発光材料と、機械的エネルギーの印加により前記光触媒をほとんど励起しない第二のスペクトルを有する光線を発生する第二の応力発光材料からなる二種類の応力発光材料を用いても良い。
【０５６３】
この第一の応力発光材料は、光触媒の励起用に用いられ、この第二の応力発光材料は照明、標示、表示用に用いられる。
【０５６４】
前述の各種の本発明の実施の形態において、前記応力発光材料(応力発光体、応力発光部材)として長期間蓄光性を有する蓄光性応力発光材料(蓄光性応力発光体、蓄光性応力発光部材)を用いても良い。
【０５６５】
この場合にも、応力発光材料（応力発光体、応力発光部材）に加えた外力を停止した以後、長時間にわたり前記光触媒を励起できる。
【０５６６】
また前述の各種の本発明の実施の形態において、前記応力発光材料(応力発光体、応力発光部材)と共に長期間持続的に発光する蓄光性を有する蓄光性蛍光体を用いても良い。
【０５６７】
光触媒と、蓄光性を有しない応力発光材料と前記蓄光性蛍光体との組み合わせて用いる場合には、蓄光性蛍光体が応力発光材料から発生する光線を受光してそのエネルギーを蓄積し、応力発光材料（応力発光体、応力発光部材）に外力を停止した以後、蓄光性蛍光体が長時間にわたり持続した可視光線を発光する。
【０５６８】
蓄光性蛍光体から出射した長時間にわたり持続する可視光線は照明、標示、表示用に用いてもよい。
【０５６９】
前記光触媒の吸収スペクトルと前記蓄光性蛍光材料の発光スペクトルが少なくとも部分的に重なるように前記光触媒と前記蓄光性蛍光材料の組み合わせを選択することにより、蓄光性蛍光体から出射した光線により長時間にわたり持続して光触媒が励起される。
【０５７０】
例えば。少なくとも可視光線によって励起される可視光応答型光触媒と、機械的エネルギーの印加により主として紫外線を発生する紫外発光型応力発光材料と、前記応力発光材料からの光線を受光してエネルギーを蓄積し、その受光停止後も長時間持続して主として可視光線を発する蓄光性蛍光材料からなるように構成する場合には、前記蓄光性蛍光材料からの発光光線により前記光触媒を長時間持続的に励起することができる。
【０５７１】
また前述の各種の本発明の実施の形態において、光触媒と、機械的エネルギーの印加により発光する応力発光材料と、前記応力発光材料からの光線を吸収してそのエネルギーを蓄積し、その受光停止後も長時間持続して前記光触媒を励起する第一のスペクトルを有する光線を発する蓄光性蛍光材料と、前記応力発光材料からの光線を吸収して前記光触媒をほとんど励起しない第二のスペクトルを有する光線を発する蓄光性または非蓄光性の蛍光材料からなるように、応力応答型光触媒装置を構成しても良い。
【０５７２】
例えば、蓄光性蛍光体は紫色、青色などの短波長可視光線を長時間持続的に発光する第一の種類の蓄光性蛍光体と、緑色、赤色などの長波長可視光線を長時間持続的に発光する第二の種類の蓄光性蛍光体(または蓄光性を有しない通常の蛍光体)を共に用いてもよい。
【０５７３】
紫外発光型応力発光材料と前記第一および第二の蓄光性蛍光体と光触媒を組み合わせて用い、互いに光結合するようにしてもよい。
【０５７４】
この場合に、外力の印加により紫外発光型応力発光材料が主として紫外線を発光し、この紫外線のエネルギーを前記第一および第二の蓄光性蛍光体が蓄積し、第一の蓄光性蛍光体から紫色、青色などの短波長可視光線を長時間持続的に発光すると共に第二の蓄光性蛍光体から緑色、赤色などの長波長可視光線を長時間持続的に発光する。
【０５７５】
それと同時に、紫外発光型応力発光材料からの主として紫外線により光触媒(紫外応答型または紫外線と共に短波長可視光線を吸収する可視応答型光触媒)が励起される。
【０５７６】
更に光触媒が可視応答型のときには第一の蓄光性蛍光体からの可視光線により励起され長時間持続的に光触媒活性を発揮する。
【０５７７】
第二の蓄光性蛍光体から緑色、赤色などの長波長可視光線は、可視応答型光触媒には吸収されず外部に出射して長時間にわたり専ら照明、標示、表示などに寄与する。
【０５７８】
第二の蓄光性蛍光体の替わりに蓄光性を有しない通常の蛍光体を用いてもよく、通常の蛍光体は応力発光材料からの発光光線を吸収して、より長波長の可視光線となって出射され外力の停止とほぼ同時に発光が停止する照明、標示、表示などに寄与する。
【０５７９】
好ましく使用できる前記蓄光性蛍光体としては、例えば、根本特殊化学株式会社製の「ルミノーバ（登録商標）蓄光顔料」などを用いることが出来る。
【０５８０】
この根本特殊化学株式会社製のルミノーバ（登録商標）蓄光顔料としては、励起ピーク波長３６５ｎｍ、発光ピーク波長４９０ｎｍ、発光色（青色）、体色（黄白色）、比重３．９、化学組成Ｓｒ４Ａｌ１４Ｏ２５：Ｅｕ，Ｄｙの青色発光蓄光顔料（ＢＧ−３００シリーズ、品名ＢＧ−３００Ｍ、ＢＧ−３００Ｆ、ＢＧ−３００ＦＦ）、励起ピーク波長３２５ｎｍ、発光ピーク波長４４０ｎｍ、発光色（紫色）、体色（白色）、比重３．０、化学組成ＣａＡｌ２Ｏ４：Ｅｕ，Ｎｄの紫色発光蓄光顔料（Ｖ−３００シリーズ、品名Ｖ−３００Ｃ、Ｖ−３００Ｍ）などが挙げられる。
【０５８１】
また前述の各種の本発明の実施の形態で好ましく使用できる蓄光性蛍光体としては、例えば、ドイツ国、ハネウエル  スペシャリティ  ケミカルズ  シールズ  ジーエムビーエッチ社の「ＬＵＭＩＬＵＸ（登録商標）Ｅｆｆｅｃｔ顔料」≡ＮｉｇｈｔＧｌｏ≡（Ｔｒａｄｅ  Ｍａｒｋ）などを用いることが出来る。
【０５８２】
この「ＬＵＭＩＬＵＸ（登録商標）Ｅｆｆｅｃｔ顔料」（ＬＵＭＩＬＵＸ  ＴＭ  ＥＦＦＥＣＴ  ＰＩＧＭＥＮＴＳ）としては、Ｅｆｆｅｃｔ  Ｂｌｕｅ  ＳＮ  （品番５００３４、励起光、ＵＶ、太陽光、発光色、青、体色、黄色）、Ｅｆｆｅｃｔ  Ｂｌｕｅ  ＳＮ−Ｆ２（品番５００３６、励起光、ＵＶ、太陽光、発光色、青、体色、黄色）、Ｅｆｆｅｃｔ  Ｂｌｕｅ−ｇｒｅｅｎ  ＳＮ２（品番５００９１、励起光、ＵＶ、太陽光、発光色、青緑、体色、黄緑）、Ｅｆｆｅｃｔ  Ｂｌｕｅ−ｇｒｅｅｎ  ＳＮ−Ｆ２（品番５００９２、励起光、ＵＶ、太陽光、発光色、青緑、体色、黄緑）などが挙げられる。
【０５８３】
また前述の各種の本発明の実施の形態で好ましく使用できる蓄光性蛍光体としては、例えば、日亜化学工業株式会社（ＮＩＣＨＩＡ  ＣＯＲＰＯＲＡＴＩＯＮ，  ＪＡＰＡＮ）から市販されている蓄光蛍光体、長残光発光体「ウルトラ・グロー（商品名）」などを用いることが出来る。
【０５８４】
この蓄光蛍光体としては、蓄光蛍光体、長残光発光体としては、「ウルトラ・グロー  （商品名）」（ＵＬＴＲＡ  ＧＬＯＷ）、品番ＮＰ−２８１０：発光色；青紫色、体色  白色、発光ピーク波長；４４０ｎｍ、化学組成；ＣａＡｌ２Ｏ４Ｅｕ，Ｎｄ、品番ＮＰ−２８２０：発光色；青緑色、体色；  薄黄色、発光ピーク波長；４９０ｎｍ、化学組成；Ｓｒ４Ａｌ１４Ｏ：Ｅｕ，Ｄｙなどが挙げられる。
また前述の各種の本発明の実施の形態で好ましく使用できる蓄光性蛍光体としては、例えば、米国ディグロ  カラー株式会社（ＤＡＹＢＬＯ  ＣＯＬＯＲ  ＣＯＲＰＯＲＴＩＯＮ，Ｕ．Ｓ．Ａ．）から市販されている蓄光蛍光体「ナイトグロ」（登録商標）」≡ＮｉｇｈｔＧｌｏ≡（Ｔｒａｄｅ  Ｍａｒｋ）などを用いることが出来る。
【０５８５】
この蓄光蛍光体としては、蓄光蛍光体「ナイトグロ」（登録商標）」、≡ＮｉｇｈｔＧｌｏ≡（Ｔｒａｄｅ  Ｍａｒｋ）の例えば品番ＮＧＸ−１９：  発光色；青色、発光ピーク波長；４７０ｎｍ、化学組成；Ｓｒ２ＭｇＳｉ２Ｏ７：Ｄｙ，Ｅｕ、品番ＮＧＸ−６Ｙ又はＮＧＸ−ＵＦ：発光色；黄緑色、発光ピーク波長；５２０ｎｍ、化学組成；ＳｒＡｌ２Ｏ４：Ｄｙ，Ｅｕなどが挙げられる。
【０５８６】
例えば、前記の各社から市販されている紫色発光または青色発光などの短波長可視光線を発生する蓄光性蛍光体(蓄光顔料)と、紫外線または紫色、青色などの短波長可視光線を発する前記応力発光材料(応力発光体、応力発光部材）とを組み合わせて用いてもよい。
【０５８７】
例えば、前記の各社から市販されたている紫色発光または前記の青色発光蓄光顔料、蓄光性蛍光体と、前記の紫外線または紫色、青色などの短波長可視光線を発する応力発光体（応力発光材料、応力発光部材）と、更に前記の可視光応答型光触媒を組み合わせて用いるのが望ましい。
【０５８８】
前記の蓄光性蛍光体と前記の短波長発光型応力発光体と前記の可視光応答型光触媒を互いに光結合するように配置することができる。
【０５８９】
この場合には、外力の印加により前記短波長発光型応力発光体が紫外線、または紫色光線などの短波長可視光線などの短波長光線を発光する。
【０５９０】
この短波長光線を前記蓄光性蛍光体が受光して励起され、前記蓄光性蛍光体が長期間持続して青色光線などの短波長可視光線を発光する。
【０５９１】
更にこの持続的発光光線を前記の可視光応答型光触媒が受光して励起され長期間持続して光触媒活性を示すことができる。
【０５９２】
前述の各種の実施の形態は、或る実施の形態を構成する部分、部材、装置とそれと異なる実施の形態を構成する部分、部材、装置とを任意に選択して組み合わせても良い。
【０５９３】
前述の各種の実施の形態は、それらを構成する部分、部材、装置などを他の類似した部分、部材、装置などと置換しても良い。
【０５９４】
以上に添付図面を参照して各種の本発明の実施の形態を説明したが、本発明はこれらの実施の形態に限定されず、本発明の精神と特許請求の範囲に基づいて各種の変形、設計変更および改良が可能であることに留意されたい。
【図面の簡単な説明】
【０５９５】
【図１】図１は、本発明の基本原理を説明する光触媒部材の概略斜視図である。
【図２】図２は、本発明の光触媒部材の光触媒の吸収スペクトルおよび応力発光体の発光スペクトルを説明するグラフである。
【図３】図３は、本発明の基本原理を説明する概略斜視図である。
【図４】図４は本発明の第１の実施の形態の光触媒部材を説明する概略斜視図である。
【図５】図５は図４の線Ｘ−Ｘに沿って光触媒部材を切断して示す概略拡大断面図である。
【図６】図６は本発明の第２の実施の形態の光触媒部材を説明する概略斜視図である。
【図７】図７は図４の線Ｙ−Ｙに沿って光触媒部材を切断して示す第２の実施の形態の概略拡大断面図である。
【図８】図８を本発明の第３の実施の形態の光触媒部材を示す概略拡大断面図である。
【図９】図９は本発明の第４の実施の形態の光触媒部材を示す概略拡大断面図である。
【図１０】図１０は本発明の第５の実施の形態の光触媒部材を示す概略拡大断面図である。
【図１１】図１１は本発明の第６の実施の形態の光触媒部材を示す概略拡大断面図である。
【図１２】図１２は本発明の第７の実施の形態の光触媒部材を示す概略拡大断面図である。
【図１３】図１３は本発明の第８の実施の形態の光触媒部材を示す概略拡大断面図である。
【図１４】図１４は本発明の第９の実施の形態の光触媒部材を示す概略拡大断面図である。
【図１５】図１５は本発明の第９の実施の形態の光触媒部材を示す概略拡大断面図である。
【図１６】図１６は靴の中敷（インソール）を示す概略斜視図およびその一部分Ｐ１を拡大して示す概略断面図である。
【図１７】図１７は本発明の第８の実施の形態の自己支持型光触媒装置を示す概略拡大断面図である。
【図１８】図１８は本発明の第８の実施の形態の自己支持型光触媒装置を示す概略拡大断面図である。
【図１９】図１９Ａ、図１９Ｂは本発明の第１０の実施の形態の光触媒部材を示す概略平面図である。
【図２０】図２０は、図１９Ａの線Ｙ４−Ｙ４または図１９Ｂの線Ｙ５−Ｙ５に沿って切断した概略拡大断面図である。
【図２１】図２１Ａ、図２１Ｂは、本発明の第１１の実施の形態の光触媒装置を示す概略平面図である。
【図２２】図２２は図２１Ａの線Ｙ６−Ｙ６および図２１Ｂの線Ｙ７−Ｙ７に沿って切断した概略拡大断面図である。
【図２３】図２３は、本発明の第１２の実施の形態を示す概略斜視図および部分Ｐ１を拡大して示す概略断面図である。
【図２４】図２４は、本発明の第１３の実施の形態を示す概略立面図およびその一部Ｐ２を拡大して示す概略断面図である。
【図２５】図２５は、本発明の第１４の実施の形態を示しその主要部を断面として示す概略側面図およびその一部Ｐ３を拡大して示す概略断面図である。
【図２６】図２６は靴の中敷（インソール）を示す概略斜視図およびその一部分Ｐ４を拡大して示す概略断面図である。
【図２７】図２７は骨伝導を利用したスピーカーを有する携帯電話の一例を示す概略正面図である。
【図２８】図２８は図２７の線Ｙ５−Ｙ５に沿って切断した概略部分断面図である。
【図２９】図２９は本発明の第１７の実施の形態を示す概略縦断面図および一部分Ｐ５を拡大して示す概略断面図である。
【図３０】図３０は本発明の第１８の実施の形態を示す概略斜視図および一部分Ｐ６を拡大して示す概略断面図である。
【図３１】図３１は、往復運動型電気カミソリの一部を切り欠いて断面として示す概略立面図である。
【図３２】図３２は、図３１の要部を示す概略断面図である。
【符号の説明】
【０５９６】
各種の添付図面において、主な要素、素子、部材，部分、装置には次の参照符号を付してある。
【０５９７】
全ての添付図面において、同一または類似の要素、素子、部材，部分、装置には同一の参照符号を付している。
【０５９８】
１００：応力応答型光触媒部材
１１０：光触媒、光触媒部材
１１１：光触媒粒子
１１２：バインダー（接合材、結着材）
１１３：バインダー（接合材、結着材）
１１４：応力発光粒子
１１５：透明部材
１１６：光触媒部材（光触媒膜、光触媒層）
１１７：応力発光体−光触媒複合膜（応力発光体−光触媒層）
１２０：応力発光体、応力発光部材
１２１：応力発光粒子
１２２：バインダー（接合材、結着材）
１２３：基体
１３０：基材
１４０：応力発光体、光触媒複合部材
１５０：応力発光部材
１６０：中間部材
１７０：応力発光体、光触媒複合部材
１７１：応力発光体−光触媒複合粒子
２００：応力応答型光触媒部材
３００：応力応答型光触媒部材
３１０：応力応答型光触媒部材
３２０：応力応答型光触媒部材
３３０：応力応答型光触媒部材
３４０：応力応答型光触媒部材
３５０：応力応答型光触媒部材
３６０：応力応答型光触媒部材
３７０：応力応答型光触媒部材
３８０：応力応答型光触媒部材
３９０Ａ：応力応答型光触媒部材
３９０Ｂ：応力応答型光触媒部材
４００Ａ：応力応答型光触媒部材
４００Ｂ：応力応答型光触媒部材
４１０：抗菌性押しボタン
４２０：抗菌性吊り手
４３０：抗菌性マッサージ装置
４４０：抗菌性靴中敷（靴用部品）
４５０：抗菌性骨伝導スピーカー付携帯電話（抗菌性骨伝導利用装置）
４６０：スピーカー
４７０：抗菌性踏み板装置（体重測定装置、体脂肪測定装置、足マッサージ装置など）
４８０：抗菌性電気カミソリ
ＬＴ：発光光線
ＥＦ、ＥＦ１、ＥＦ２：外力（応力、機械的エネルギー、機械的刺激など）
【図１】
2008136953.tif 000003
【図２】
2008136953.tif 000004
【図３】
2008136953.tif 000005
【図４】
2008136953.tif 000006
【図５】
2008136953.tif 000007
【図６】
2008136953.tif 000008
【図７】
2008136953.tif 000009
【図８】
2008136953.tif 000010
【図９】
2008136953.tif 000011
【図１０】
2008136953.tif 000012
【図１１】
2008136953.tif 000013
【図１２】
2008136953.tif 000014
【図１３】
2008136953.tif 000015
【図１４】
2008136953.tif 000016
【図１５】
2008136953.tif 000017
【図１６】
2008136953.tif 000018
【図１７】
2008136953.tif 000019
【図１８】
2008136953.tif 000020
【図１９】
2008136953.tif 000021
【図２０】
2008136953.tif 000022
【図２１】
2008136953.tif 000023
【図２２】
2008136953.tif 000024
【図２３】
2008136953.tif 000025
【図２４】
2008136953.tif 000026
【図２５】
2008136953.tif 000027
【図２６】
2008136953.tif 000028
【図２７】
2008136953.tif 000029
【図２８】
2008136953.tif 000030
【図２９】
2008136953.tif 000031
【図３０】
2008136953.tif 000032
【図３１】
2008136953.tif 000033
【図３２】
2008136953.tif 000034